(57)【特許請求の範囲】
【請求項１】
面形状を有する表層部および突起形状を有する芯材部から構成される第１の部材（Ｉ）と、第２の部材（ＩＩ）が一体化されてなる成形体であって、
第１の部材（Ｉ）が強化繊維（ａ１）とマトリックス樹脂（ａ２）とから構成される繊維強化樹脂（Ａ）であって、
強化繊維（ａ１）が表層部と芯材部に横断的に跨って存在しており、横断的に跨って存在する強化繊維（ａ１）が表層部と芯材部の境界面において４００本／ｍｍ２以上存在し、強化繊維（ａ１）の数平均繊維長Ｌｎが１ｍｍ以上であり、芯材部によって形成される中空構造を有する成形体。
【請求項２】
芯材部における強化繊維（ａ１）の二次元配向角θｒが１０〜８０度である、請求項１に記載の成形体。
【請求項３】
第１の部材（Ｉ）において、下記式で計算される表層部と芯材部の均質度が７０％以上である、請求項１または２に記載の成形体。
【数１】
0005578290.tif 000021
Ｖｆｒ：芯材部における強化繊維重量充填率（％）
Ｖｆｆ：表層部における強化繊維重量充填率（％）
【請求項４】
表層部と芯材部に横断的に跨って存在する強化繊維（ａ１）において、芯材部に跨っている繊維長さＬｒ（μｍ）と表層部に跨っている繊維長さＬｆ（μｍ）の長さの関係が、Ｌｒ≦Ｌｆの場合、次式（１）を、Ｌｒ＞Ｌｆの場合、次式（２）を用いて計算される、繊維長比率Ｌｐが３０〜５０％であり、かつ芯材部に跨っている繊維長さＬｒ（μｍ）と表層部に跨っている繊維長さＬｆ（μｍ）の長さの関係が、Ｌｒ≦Ｌｆの場合、次式（３）を、Ｌｒ＞Ｌｆの場合、次式（４）を用いて計算される、繊維補強度Ｆｒが１０以上である、請求項１〜３のいずれかに記載の成形体。
【数２】
0005578290.tif 000022
【数３】
0005578290.tif 000023
【数４】
0005578290.tif 000024
【数５】
0005578290.tif 000025
【請求項５】
芯材部の投影面積が、表層部の投影面積に対して５〜８０％である、請求項１〜４のいずれかに記載の成形体。
【請求項６】
第２の部材（ＩＩ）が、第１の部材（Ｉ）と同様の突起形状を有する芯材部を備えた部材である、請求項１〜５のいずれかに記載の成形体。
【請求項７】
第１の部材（Ｉ）および／または第２の部材（ＩＩ）を構成する突起形状によって形成される中空構造の最大投影面の形状が、円形、楕円形、ひし形、正三角形、正方形、長方形および正六角形からなる群より選ばれる少なくとも１つの形状である、請求項１〜６のいずれかに記載の成形体。
【請求項８】
少なくとも下記（ｉ）、（ｉｉ）のいずれかを満たす、請求項１〜７のいずれかに記載の成形体：
（ｉ）成形体の最大厚みが３．０ｍｍ以下である；
（ｉｉ）成形体の比重が１．０以下である。
【請求項９】
第１の部材（Ｉ）および／または第２の部材（ＩＩ）を構成する突起形状の高さが２．０ｍｍ以下である、請求項１〜８のいずれかに記載の成形体。
【請求項１０】
強化繊維（ａ１）が、少なくとも下記（ｉｉｉ）、（ｉｖ）のいずれかを満たす、請求項１〜９のいずれかに記載の成形体：
（ｉｉｉ）強化繊維（ａ１）が不連続かつ単繊維でランダム分散している；
（ｉｖ）強化繊維（ａ１）が炭素繊維である。
【請求項１１】
マトリックス樹脂（ａ２）が、ポリアミド樹脂、ポリプロピレン樹脂、ポリエステル樹脂、ポリカーボネート樹脂、ポリフェニレンスルフィド樹脂およびポリエーテルエーテルケトン樹脂からなる群より選択される少なくとも１種の熱可塑性樹脂である、請求項１〜１０のいずれかに記載の成形体。
【請求項１２】
請求項１〜１１のいずれかに記載の成形体と、別の構造部材から構成される第３の部材（ＩＩＩ）が接合された一体化成形品。
【請求項１３】
成形体が面板であり、第３の部材（ＩＩＩ）がフレーム部分を有し、かつ面板とフレーム部分とが一体化された一体化成形品であって、電気・電子機器、オフィスオートメーション機器、家電機器、医療機器、自動車部品、航空機部品、または建材に用いられる請求項１２に記載の一体化成形品。
【請求項１４】
請求項１〜１１のいずれかに記載の成形体の製造方法であって、第１の部材（Ｉ）を得るに際して、下記式で表される濃度パラメーターｐが２×１０４以上であって１×１０８以下である繊維強化樹脂層（Ｘ）と、濃度パラメーターｐが１×１０１以上であって、繊維強化樹脂層（Ｘ）の濃度パラメーターの０．１倍以下である繊維強化樹脂層（Ｙ）を含むプリフォームを、第１の部材（Ｉ）を構成する突起形状を有する芯材部を形成するための凹形状を有する金型とそれに対向する対向金型とを用いてプレス成形する成形体の製造方法。
【数６】
0005578290.tif 000026
ｎ：繊維強化樹脂の単位面積（１ｍｍ２）当たりに含まれる強化繊維から構成される流動単位の数
ｈ：繊維強化樹脂層の厚み（ｍｍ）
Ｌｎ：強化繊維の数平均繊維長（ｍｍ）
【請求項１５】
プリフォームは、繊維強化樹脂層（Ｘ）と繊維強化樹脂層（Ｙ）とが積層されてなるものである、請求項１４に記載の成形体の製造方法。
【発明の詳細な説明】
【技術分野】
【０００１】
本発明は、中空構造を有する、繊維強化樹脂を用いた成形体に関する。
【背景技術】
【０００２】
繊維強化樹脂（ＦＲＰ）を用いたサンドイッチ構造体や中空構造体は、力学特性を確保しつつ軽量性を高めた構造体として、航空機や自動車などの輸送機器用途、耐震補強材などの建築構造物用途、近年では、薄肉性を必要とするパソコンなどの電気・電子機器筐体などに広く用いられている。【０００３】
特許文献１には、等方的に力学特性に優れた、複雑形状の成形品を得ることが可能なプリプレグが開示され、その技術は積層成形品には不向きであった薄型成形品に有用であるとされているが、特許文献１には、一般的なリブ形状に関する記載はあるものの、そこで開示された成形品では、強度および剛性に優れたリブ形状が形成されていないため、外力に対して欠点部を有するものとなりうる。【０００４】
特許文献２には、空隙部位を有する構造を形成してなる軽量な芯材と、その芯材の両面に連続した強化繊維とマトリクス樹脂で構成される繊維強化材が配置されたサンドイッチ構造体が開示され、その技術は薄肉かつ軽量で剛性の高い成形体を得るうえで有用であるとされているが、そのサンドイッチ構造体は芯材と繊維強化材が接着されて一体化されており、接着面が異なる材料同士の界面となっているため、成形体において欠点部を有したものとなりうる。【０００５】
特許文献３には、表皮層と繊維補強樹脂層から構成される表皮一体成形品が開示され、その技術は表皮層と三次元方向に補強繊維が配向した樹脂層の間に二次元方向に補強繊維が配向した樹脂層を存在させることにより、リブ等の複雑形状が容易に形成でき、かつ表面にボイドの影響が低減される点で有用なものとされているが、リブを形成する樹脂層に存在する補強繊維の繊維長は非常に短く、効果的にリブ等を補強できるものではない。また成形過程により、補強繊維の配向が乱れることが懸念され、外力に対して虚弱方向が生じうる。【０００６】
特許文献４には、熱可塑性樹脂から構成され、空隙部を有する構造を形成してなる補強ボードの製造方法が開示され、この製造方法で得られる補強ボードは、２枚の盛上り凸部を有するシート同士を接着一体化することによって、容易に肉厚化を達成することが可能とされているが、熱可塑性樹脂のみからなるため、凸部の強度が低く、構造体全体に面荷重が付与された場合に本来の形態を維持できないと考えられる。【０００７】
これらの特許文献２〜４の成形体に曲げ応力が加えられた場合、中央面（中立軸）から両表面に向けて応力が最大となる分布となることが知られており、このような欠点となりうる接着面や強度の弱いリブの根元が成形体の表面付近に存在することは、成形体の機械的特性を低下させる原因となることが考えられる。
【先行技術文献】
【特許文献】
【０００８】
【特許文献１】特許第４８６２９１３号公報
【特許文献２】特開２００８−２３０２３５号公報
【特許文献３】特開平６−３９８６１号公報
【特許文献４】特開昭４９−６７９６２号公報
【発明の概要】
【発明が解決しようとする課題】
【０００９】
本発明の目的は、斯かる従来技術が有する問題に鑑み、曲げ応力が加わっても破壊しにくく、かつ、剛性および軽量性に優れた中空構造を有する繊維強化樹脂成形体を提供することにある。また本発明の他の目的は、この成形体を容易に形成する製造方法を提供することにある。
【課題を解決するための手段】
【００１０】
上述の課題を解決するための本発明は、面形状を有する表層部および突起形状を有する芯材部から構成される第１の部材（Ｉ）と、第２の部材（ＩＩ）が一体化されてなる成形体であって、第１の部材（Ｉ）が強化繊維（ａ１）とマトリックス樹脂（ａ２）とから構成される繊維強化樹脂（Ａ）であって、強化繊維（ａ１）が表層部と芯材部に横断的に跨って存在しており、横断的に跨って存在する強化繊維（ａ１）が表層部と芯材部の境界面において４００本／ｍｍ２以上存在し、強化繊維（ａ１）の数平均繊維長Ｌｎが１ｍｍ以上であり、芯材部によって形成される中空構造を有する成形体を提供する。【００１１】
従来、サンドイッチ構造を有する成形体は、金属や繊維強化樹脂などの剛性の高い材料を表皮材として最外層に配置し、発泡体やハニカム構造体などの軽量性の高い材料を芯材として中心部に挟みこみ、一体化してなる成形体であり、これらの一体化成形体に対して曲げ応力が加えられた場合、中央面（中立軸）から最外層に向けて応力が最大となることは一般的に知られている。異種材料の接着は容易ではなく、この異種材料同士の接着部は成形体において虚弱部となりうるため、このような接着部が成形体の最外層側に存在することは、成形体の機械特性を低下させる原因となることが考えられる。【００１２】
しかしながら、本発明においては、強化繊維（ａ１）とマトリックス樹脂（ａ２）から構成される繊維強化樹脂（Ａ）から表層部と芯材部が構成されていることから、これらの部位の間に接着部が存在せず、また数平均繊維長Ｌｎが１ｍｍ以上の強化繊維（ａ１）が表層部と芯材部の境界面において４００本／ｍｍ２以上で効果的に跨って存在することにより、より剛性の高い芯材部が形成されるため、曲げ応力が負荷された場合でも、高い剛性を維持することができる。【００１３】
本発明の成形体では、芯材部において、後述する強化繊維（ａ１）の二次元配向角θｒが１０〜８０度であることが好ましい。このような状態で強化繊維が芯材部に存在することで、外力に対して等方的な物性を示し、成形体の設計自由度を高めることができる。【００１４】
本発明の成形体では、第１の部材（Ｉ）において、後述する表層部と芯材部の均質度が７０％以上であることが好ましい。このような状態とすることで、表層部または芯材部のどちらか一方が極端に繊維強化されていない状態を回避することができ、成形体全体の剛性を向上させることができる。【００１５】
本発明の成形体では、表層部および芯材部に横断的に跨って存在する強化繊維（ａ１）において、芯材部に跨っている繊維長さＬｒ（μｍ）と表層部に跨っている繊維長さＬｆ（μｍ）の長さの関係が、Ｌｒ≦Ｌｆの場合、後記する式（１）を、Ｌｒ＞Ｌｆの場合、後記する式（２）を用いて計算される、繊維長比率Ｌｐが３０〜５０％であり、かつ芯材部に跨っている繊維長さＬｒ（μｍ）と表層部に跨っている繊維長さＬｆ（μｍ）の長さの関係が、Ｌｒ≦Ｌｆの場合、後記する式（３）を、Ｌｒ＞Ｌｆの場合、後記する式（４）を用いて計算される、繊維補強度Ｆｒが１０以上であることが好ましい。このような繊維長比率で強化繊維が表層部および芯材部に横断的に跨って存在することは、強化繊維の中央部付近に表層部と芯材部の境界面が存在することであり、芯材部が表層部に強固に形成され、芯材部の根元を効果的に補強することができる。また、このような繊維補強度とすることは、各部に長い強化繊維長を有した強化繊維が存在することであり、芯材部および表層部の補強を強固にすることができる。【００１６】
本発明の成形体では、芯材部の投影面積が、表層部の投影面積に対して５〜８０％であることが好ましい。このような割合で芯材部が存在することで、成形体の剛性および軽量性を両立することができる。【００１７】
本発明の成形体では、第２の部材（ＩＩ）が、第１の部材（Ｉ）と同様の突起形状を有する芯材部を備えた部材であることが好ましい。このような部材を用いることで、容易に成形体の厚みを厚くすることが可能となり、剛性を高め、かつ軽量性を向上させることができる。また虚弱部となりうる接着部を中央面（中立軸）付近に配置することが可能となり、成形体の剛性をさらに高めることができる。【００１８】
本発明の成形体では、第１の部材（Ｉ）を構成する突起形状によって形成される中空構造の最大投影面の形状、または第２の部材（ＩＩ）を構成する突起形状によって形成される中空構造の最大投影面の形状が、円形、楕円形、ひし形、正三角形、正方形、長方形および正六角形からなる群より選ばれる少なくとも１つの形状であることが好ましい。このような形状を規則的に配列することにより、成形体全体で均質的な特性を示すことができる。かかる観点から、第１の部材（Ｉ）を構成する突起形状によって形成される中空構造の最大投影面の形状、および第２の部材（ＩＩ）を構成する突起形状によって形成される中空構造の最大投影面の形状がいずれも、円形、楕円形、ひし形、正三角形、正方形、長方形および正六角形からなる群より選ばれる少なくとも１つの形状であることがより好ましい。【００１９】
本発明の成形体は、その最大厚みが、３．０ｍｍ以下であることが好ましい。このような厚みを有する成形体によれば、成形体の薄肉性を満足することができる。【００２０】
本発明の成形体は、その比重が、１．０以下であることが好ましい。このような比重とすることで、成形体の軽量性を満足することができる。【００２１】
本発明の成形体は、第１の部材（Ｉ）を構成する突起形状の高さ、または第２の部材（ＩＩ）を構成する突起形状の高さが、２．０ｍｍ以下であることが好ましい。このような高さとすることで、軽量性を維持しつつ、成形体の薄肉性を満足することができる。かかる観点から、第１の部材（Ｉ）を構成する突起形状の高さ、および第２の部材（ＩＩ）を構成する突起形状の高さのいずれも、２．０ｍｍ以下であることがより好ましい。【００２２】
本発明の成形体では、強化繊維（ａ１）が、不連続かつ単繊維でランダム分散していることが好ましい。このような分散状態であることにより、等方的に力学特性に優れた、複雑形状の成形体を成形することができる。【００２３】
本発明の成形体では、強化繊維（ａ１）が、炭素繊維であることが好ましい。このよう強化繊維を用いることにより、軽量性と高剛性を両立することができる。【００２４】
本発明の成形体では、マトリックス樹脂（ａ２）が、ポリアミド樹脂、ポリプロピレン樹脂、ポリエステル樹脂、ポリカーボネート樹脂、ポリフェニレンスルフィド樹脂およびポリエーテルエーテルケトン樹脂からなる群より選択される少なくとも１種の熱可塑性樹脂であることが好ましい。このような熱可塑性樹脂を選択することにより、成形性と用途に応じた成形体を得ることができる。【００２５】
本発明はまた、本発明に係る成形体と、別の構造部材から構成される第３の部材（ＩＩＩ）が接合された一体化成形品を提供する。【００２６】
本発明はまた、本発明に係る成形体が面板であり、第３の部材（ＩＩＩ）がフレーム部分を有し、かつ面板とフレーム部分とが一体化された一体化成形品であって、電気・電子機器、オフィスオートメーション機器、家電機器、医療機器、自動車部品、航空機部品、または建材に用いられる一体化成形品を提供する。【００２７】
また上述の課題を解決するための本発明は、前述した本発明の成形体の製造方法であって、第１の部材（Ｉ）を得るに際して、後述する濃度パラメーターｐが２×１０４以上であって１×１０８以下である繊維強化樹脂層（Ｘ）と、濃度パラメーターｐが１×１０１以上であって、繊維強化樹脂層（Ｘ）の濃度パラメーターの０．１倍以下である繊維強化樹脂層（Ｙ）を含むプリフォームを、突起形状を有する芯材部を形成するための凹形状を有する金型とそれに対向する対向金型とを用いてプレス成形する成形体の製造方法を提供する。【００２８】
本発明の成形体の製造方法では、第１の部材（Ｉ）を得るに際し、濃度パラメーターが特定範囲にある複数の繊維強化樹脂層を含むプリフォームを用いることにより形状賦形が容易となり、成形体の設計自由度が高く、目的に応じた成形体を容易に得ることができる。なお、濃度パラメーターは繊維干渉の程度を表す指標であり、濃度パラメーターが小さくなるほど繊維強化樹脂層は流動しやすくなる。【００２９】
本発明の成形体の製造方法では、プリフォームは、繊維強化樹脂層（Ｘ）と繊維強化樹脂層（Ｙ）とが積層されてなることが好ましい。流動性の異なる樹脂層を積層することで、設計自由度が高くなり、機能性の異なる繊維強化樹脂を適材適所に配することが容易となる。
【発明の効果】
【００３０】
本発明によれば、表層部と芯材部の境界面に強化繊維が横断的に跨って存在することで、補強効果の高い突起形状を有する芯材部を形成することが可能であり、このような芯材部を備えることで、外力が生じた場合に虚弱部となる接合面を減らすおよび／または中央面に存在させることができるため、成形体として高い剛性を得ることができる。また芯材部により中空構造が形成されるため、剛性を維持しつつ、軽量性を満足する成形品を得ることができる。
【図面の簡単な説明】
【００３１】
【図１】本発明の成形体（一部、第２の部材（ＩＩ）の表面を省略した）の一例を示す模式斜視図
【図２】表層部と芯材部の境界面に跨って存在する強化繊維を示す模式断面図
【図３】繊維強化樹脂における強化繊維の分散状態の一例を示す模式図
【図４】繊維強化樹脂の二次元配向角測定に用いる焼き飛ばし治具の一例を示す模式図（図４−ａ）焼き飛ばし前の状態（図４−ｂ）焼き飛ばし後の状態
【図５】表層部と芯材部の境界面に跨って存在する強化繊維を示す模式断面図
【図６】中空構造（図１に示す成形体をＡ方向から見た）の一例を示す模式断面図
【図７】中空構造の投影面積を示す一例の模式図
【図８】表層部の投影面積および芯材部の投影面積を示す一例の模式斜視図
【図９】中空構造の最大投影面の形状を示す一例の模式図
【図１０】中空構造の最大投影面の形状を示す一例の模式図
【図１１】芯材部の形状の一例を示す模式断面図
【図１２】凹形状を有した金型の模式図および模式断面図
【図１３】表層部と芯材部が一体となった第１の部材（Ｉ）の一例を示す模式斜視図
【図１４】成形体と第３の部材（ＩＩＩ）が一体化された一体化成形品の一例を示す模式斜視図
【図１５】繊維束で分散した強化繊維の模式図
【図１６】本発明において、繊維束とみなす判断基準を説明するための模式図
【図１７】本発明において、流動単位を構成する単繊維の本数における測定方法を説明するための模式図
【図１８】繊維強化樹脂層の一例を示す模式斜視図
【図１９】繊維強化樹脂層の積層状態の一例を示す模式斜視図
【図２０】芯材部の投影面を説明するための金型の模式図
【図２１】第１の部材（Ｉ）の表層部の投影面の模式図
【図２２】強化繊維の数の評価方法を説明するための模式斜視図
【図２３】成形体から表層部（ａ）と芯材部（ｂ）のサンプルを切り出す一例を示す模式斜視図
【図２４】抄紙基材を製造する装置の一例を示す模式図
【図２５】実施例における連続炭素繊維プリプレグの積層構成を示す一例の模式斜視図
【図２６】実施例における第１の部材（Ｉ）と第２の部材（ＩＩ）を一体化するための積層構成を示す一例の模式斜視図
【図２７】実施例５における第１の部材（Ｉ）と第２の部材（ＩＩ）を一体化する手法を示す模式図
【図２８】実施例６における空隙部の形状が四角形となるスタンピング成形金型の模式図
【図２９】実施例７における空隙部の形状が円形となるスタンピング成形金型の模式図
【図３０】実施例１２における一体化成形品を得る手法を示す模式図
【図３１】比較例１における表層部とハニカムコアを積層する模式斜視図
【発明を実施するための形態】
【００３２】
以下に、本発明の成形体について、図面を用いてより詳細に説明する。但し、本発明が図面に記載の発明に限定されるものでは無い。
【００３３】
本発明の成形体は、図１に示すような面形状を有する表層部と突起形状を有する芯材部から構成される第１の部材（Ｉ）と、第２の部材（ＩＩ）が一体化され、芯材部によって形成される中空構造を有する成形体である。
【００３４】
第１の部材（Ｉ）は、強化繊維（ａ１）とマトリックス樹脂（ａ２）から構成される繊維強化樹脂（Ａ）でできている。
【００３５】
本発明において、強化繊維（ａ１）としては、成形体の軽量化や高剛性化が求められるため、比弾性率、比強度に優れた炭素繊維が特に好ましい。繊維強化として、炭素繊維以外にも、ガラス繊維、アラミド繊維、ボロン繊維、ＰＢＯ繊維、高強力ポリエチレン繊維、アルミナ繊維、および炭化ケイ素繊維などの繊維を用いることができ、これらの繊維を２種以上混合して用いても構わない。また、これらの強化繊維は、表面処理が施されているものであっても良い。表面処理としては、金属の被着処理、カップリング剤による処理、サイジング剤による処理、添加剤の付着処理などが挙げられる。
【００３６】
強化繊維の形態としては、例えば、一方向に引き揃えられた長繊維、単一のトウ、織物、ニット、不織布、マット、組み紐などの繊維構造物を用いることができる。一方向プリプレグは、繊維の方向が揃っており、繊維の曲がりが少ないため繊維方向の強度利用率が高いため好ましい。また、複数の一方向プリプレグを、適切な層構成で積層したものを繊維基材として用いると、各方向の弾性率、強度を自由に制御できるため好ましい。織物プリプレグも、強度、弾性率の異方性が少ない材料が得られることから好ましい。複数種のプリプレグ、例えば一方向プリプレグと織物プリプレグの両方を用いて、繊維基材を形成することも可能である。
【００３７】
本発明において、これらの強化繊維が表層部と芯材部を横断的に跨って存在することが重要である。ここで言う「表層部」とは、図１に示す第１の部材（Ｉ）３を構成する１の部位（面形状を有する表層部）のことである。ここで言う「芯材部」とは、図１に示す第１の部材（Ｉ）３を構成する２の部位（突起形状を有する芯材部）のことである。ここで言う「横断的に跨る」とは、図２に示すような表層部と芯材部の境界面を１本の強化繊維が貫くような形で存在する状態のことを言い、強化繊維は、直線、湾曲または弧を描いた状態で存在していても良い。また後述するランダム分散して存在することにより、強化繊維が複雑に交差し、より効果的に芯材部を補強することができる。ここで言う「境界面」とは、面形状を有する表層部１と突起形状を有する芯材部２が交わることで形成される境界面６のことである。例えば、図２３に示す表層部１と芯材部２が交わる黒塗箇所が境界面６となる。
【００３８】
この表層部と芯材部を横断的に跨って存在する強化繊維が、表層部と芯材部の境界面において、４００本／ｍｍ２以上存在することも重要である。この強化繊維の数は、好ましくは、７００本／ｍｍ２以上であり、より好ましくは、１０００本／ｍｍ２以上である。この強化繊維の数については、表層部と芯材部の境界面を補強する観点から、多いことが好ましいが、剛性と軽量性の両立、および成形性の観点から、１００００本／ｍｍ２以下が好ましい。強化繊維の数が４００本／ｍｍ２より少ないと、芯材部に対する補強効果が低くなり、外力により突起形状を有する芯材部が根元から破断してしまう場合がある。
【００３９】
また本発明の強化繊維（ａ１）の数平均繊維長Ｌｎが１ｍｍ以上であることも重要である。この繊維長Ｌｎは、好ましくは、２ｍｍ以上であり、より好ましくは３ｍｍ以上である。繊維長Ｌｎの上限については、繊維長が長すぎると成形性を損ねる恐れがあるため、３０ｍｍ以下が好ましく、より好ましくは１５ｍｍ以下である。
【００４０】
これらの強化繊維の形態の中でも、強化繊維が不連続かつ単繊維でランダム分散していることが好ましい。ここで言う「ランダム分散している」とは、後述する方法で測定されたランダム配向角の平均値が１０〜８０度の範囲内であることを言う。このランダム配向角は、好ましくは２０〜７０度であり、より好ましくは３０〜６０度であり、理想的な角度である４５度に近づくほど好ましい。ランダム配向角の平均値が１０度未満または８０度より大きいと、強化繊維が束状のまま多く存在していることを意味しており、力学特性が低下するだけでなく、等方性が損なう場合や、厚み方向の強化繊維が無視できず積層工程での経済的負担が大きくなる場合がある。
【００４１】
ここで、強化繊維単糸（ｌ）と強化繊維単糸（ｌ）と交差する強化繊維単糸（ｍ）とで形成されるランダム配向角について図３を用いて説明する。図３はランダム分散した強化繊維（ａ１）の一例について強化繊維のみを面方向から観察した場合の、強化繊維の分散状態を表した模式図である。強化繊維単糸１０に着目すると、強化繊維単糸１０は強化繊維単糸１１〜１６と交差している。ここで交差とは、観察した平面において着目した強化繊維単糸（ｌ）が他の強化繊維単糸（ｍ）と交わって観察される状態のことを意味する。ここで実際の繊維強化樹脂において、強化繊維１０と強化繊維１１〜１６が必ずしも接触している必要はない。ランダム配向角は交差する２つの強化繊維単糸が形成する２つの角度のうち、０度以上９０度以下の角度１７と定義する。
【００４２】
具体的に繊維強化樹脂からランダム配向角の平均値を測定する方法としては、例えば、繊維強化樹脂の表面から強化繊維の配向を観察する方法が例示できる。この場合、繊維強化樹脂の表面を研磨して繊維を露出させることで、より強化繊維を観察しやすくなるため好ましい。また、繊維強化樹脂に投光し透過光を利用して強化繊維の配向を観察する方法が例示できる。この場合、繊維強化樹脂を薄くスライスすることで、より強化繊維を観察しやすくなるため好ましい。さらに、繊維強化樹脂をＸ線ＣＴで透過観察して強化繊維の配向画像を撮影する方法も例示できる。Ｘ線透過性の高い強化繊維の場合には、強化繊維にトレーサ用の繊維を混合しておく、あるいは強化繊維にトレーサ用の薬剤を塗布しておくと、より強化繊維を観察しやすくなるため好ましい。
【００４３】
作業の簡便性の観点から、強化繊維の構造を崩さないように樹脂を除去した後に強化繊維の配向を観察する方法が好ましく、例えば図４（ａ）に示すように、成形体を２枚のステンレス製メッシュに挟み、成形体が動かないようにネジなどで固定してから樹脂成分を焼き飛ばしまたは溶解し、得られる強化繊維（図４（ｂ））を光学顕微鏡または電子顕微鏡で観察して測定することができる。
【００４４】
本発明において、ランダム配向角の平均値とは、以下の手順（１）、（２）で測定する。
（１）無作為に選択した強化繊維単糸（ｌ）（図３における強化繊維単糸１０）に対して交差している全ての強化繊維単糸（図３における強化繊維単糸１１〜１６）とのランダム配向角の平均値を測定する。強化繊維単糸（ｌ）に交差する強化繊維単糸が多数の場合には、交差する強化繊維単糸を無作為に２０本選び測定した平均値を代用してもよい。
（２）上記（１）の測定を別の強化繊維単糸に着目して合計５回繰り返し、その平均値をランダム配向角の平均値として算出する。
【００４５】
マトリックス樹脂としては、後述する熱硬化性樹脂の群から選択される熱硬化性樹脂、または、後述する熱可塑性樹脂の群から選択される熱可塑性樹脂を用いることができる。
【００４６】
本発明において、マトリックス樹脂（ａ２）としては、次に例示するような熱硬化性樹脂を用いることができ、不飽和ポリエステル樹脂、ビニルエステル樹脂、エポキシ樹脂、フェノール（レゾール型）樹脂、ユリア・メラミン樹脂、ポリイミド樹脂などを好ましく用いることができる。これらの共重合体、変性体、および／または、これらの２種以上をブレンドした樹脂などを適用しても良い。  
【００４７】
また、本発明において、マトリックス樹脂（ａ２）としては、次に例示するような熱可塑性樹脂を用いることができ、ポリエチレンテレフタレート（ＰＥＴ）樹脂、ポリブチレンテレフタレート（ＰＢＴ）樹脂、ポリトリメチレンテレフタレート（ＰＴＴ）樹脂、ポリエチレンナフタレート（ＰＥＮｐ）樹脂、液晶ポリエステル等のポリエステル系樹脂や、ポリエチレン（ＰＥ）樹脂、ポリプロピレン（ＰＰ）樹脂、ポリブチレン樹脂等のポリオレフィン樹脂や、スチレン系樹脂、ウレタン樹脂の他や、ポリオキシメチレン（ＰＯＭ）樹脂、ポリアミド（ＰＡ）樹脂、ポリカーボネート（ＰＣ）樹脂、ポリメチルメタクリレート（ＰＭＭＡ）樹脂、ポリ塩化ビニル（ＰＶＣ）樹脂、ポリフェニレンスルフィド（ＰＰＳ）樹脂、ポリフェニレンエーテル（ＰＰＥ）樹脂、変性ＰＰＥ樹脂、ポリイミド（ＰＩ）樹脂、ポリアミドイミド（ＰＡＩ）樹脂、ポリエーテルイミド（ＰＥＩ）樹脂、ポリスルホン（ＰＳＵ）樹脂、変性ＰＳＵ樹脂、ポリエーテルスルホン（ＰＥＳ）樹脂、ポリケトン（ＰＫ）樹脂、ポリエーテルケトン（ＰＥＫ）樹脂、ポリエーテルエーテルケトン（ＰＥＥＫ）樹脂、ポリエーテルケトンケトン（ＰＥＫＫ）樹脂、ポリアリレート（ＰＡＲ）樹脂、ポリエーテルニトリル（ＰＥＮ）樹脂、フェノール系樹脂、フェノキシ樹脂、ポリテトラフルオロエチレンなどのフッ素系樹脂、これらの共重合体、変性体、および２種類以上ブレンドした樹脂などであってもよい。とりわけ、耐熱性、耐薬品性の観点からは、ＰＰＳ樹脂やＰＥＥＫ樹脂が、成形体外観、寸法安定性の観点からは、ポリカーボネート樹脂が、成形体の強度、耐衝撃性の観点からは、ポリアミド樹脂やポリエステル樹脂が、軽量性の観点からは、ポリプロピレン樹脂が、マトリックス樹脂（ａ２）として、より好ましく用いられる。
【００４８】
上記群に例示された熱硬化性樹脂および熱可塑性樹脂には、本発明の目的を損なわない範囲で、エラストマーあるいはゴム成分などの耐衝撃性向上剤、他の充填材や添加剤を添加しても良い。これらの例としては、無機充填材、難燃剤、導電性付与剤、結晶核剤、紫外線吸収剤、酸化防止剤、制振剤、抗菌剤、防虫剤、防臭剤、着色防止剤、熱安定剤、離型剤、帯電防止剤、可塑剤、滑剤、着色剤、顔料、染料、発泡剤、制泡剤、あるいは、カップリング剤が挙げられる。
【００４９】
本発明の成形体を構成する第１の部材（Ｉ）において、表層部と芯材部の均質度が７０％以上であることが好ましい。ここで言う「均質度」とは、芯材部に存在する強化繊維の重量充填率の表層部に存在する強化繊維の重量充填率に対する比率のことを言う。この均質度は、より好ましくは８０％以上であり、理想的な比率である１００％、すなわち表層部と芯材部に存在する強化繊維の重量充填量が等しいほど好ましい。均質度が７０％より低いと、芯材部において、強化繊維が十分に充填されておらず、成形体においても虚弱部となり、成形体の剛性が低下する。
【００５０】
本発明の表層部および芯材部に横断的に跨って存在する強化繊維（ａ１）において、後述する繊維長比率Ｌｐが３０〜５０％であり、かつ後述する繊維補強度が１０以上であることが好ましい。ここで言う「繊維長比率」とは、ある長さの強化繊維に対して、表層部と芯材部の境界面から各部に跨っている長さのどちらか短い強化繊維の存在長さの比のことを言う。このとき、芯材部に跨っている繊維長さＬｒと表層部に跨っている繊維長さＬｆの長さの関係が、Ｌｒ≦Ｌｆの場合、次式（１）を、Ｌｒ＞Ｌｆの場合、次式（２）を用いる。
【００５１】
【数１】
0005578290.tif 000002
【００５２】
【数２】
0005578290.tif 000003
【００５３】
繊維長比率は、より好ましくは４０％以上であり、５０％に近いほど好ましく、５０％であるということは、強化繊維と表層部と芯材部の境界面とが、強化繊維の中央で交わることを意味しており、効果的に芯材部を補強することが可能となる。また、ここで言う「繊維補強度」とは、表層部または芯材部に跨る強化繊維の長さを表したものであり、繊維長比率と同様に、表層部または芯材部の跨っている強化繊維の長さが短い方について評価しており、Ｌｒ≦Ｌｆの場合、次式（３）を、Ｌｒ＞Ｌｆの場合、次式（４）を用いる。
【００５４】
【数３】
0005578290.tif 000004
【００５５】
【数４】
0005578290.tif 000005
【００５６】
繊維補強度Ｆｒについては、効果的な補強の観点から、より好ましくは２０以上であり、５０以上が特に好ましい。繊維補強度については、成形性の観点から５００以下が好ましい。１０よりも低い値となる場合、表層部または芯材部のどちらかに跨る強化繊維の長さが短いことを示しており、芯材部を効果的に補強することができない。図５に示すように、表層部と芯材部の境界面６に跨って存在する無作為に選択された１本の強化繊維に関し、境界面６から芯材部に存在する長さＬｒの長さを測定し、同様の方法で、境界面６から表層部に存在する長さＬｆの長さを測定する。繊維長は、前述した二次元配向角の観察方法と同様の方法で観察して測定することができる。
【００５７】
このように強化繊維で補強された芯材部を有する第１の部材（Ｉ）を用いた成形体において、曲げ等の外力によって折れない芯材部となるため、成形体全体の剛性を高めることができる。芯材部の補強度合いに関しては、後述の芯材部のせん断強度を測定することで評価することができる。
【００５８】
本発明で言う「中空構造」とは、図６に示す、第１の部材（Ｉ）３の表層部、突起形状２２、突起形状２３、第２の部材（ＩＩ）４の表層部によって形成される空隙２４を有する構造のことであり、突起形状は、平面や曲面、波状などがあり、これらの突起形状の組み合わせによって中空構造が形成される。また本発明で言う中空構造の「最大投影面」とは、図７に示す中空構造を投影した際にできる面のうち最大の面積を有する面（図７では、Ａａを指す）のことである。本発明で言う「投影面」とは、第１の部材（Ｉ）の表層部に対して垂直方向から見たもの（図７では、矢印Ａの方向からの視点）を基準とし、成形体もしくは第１の部材（Ｉ）の視点を９０度ずつ回転させて平行投影した場合（図７の矢印Ｂや矢印Ｃ）の投影面のことである。球体などの平面を有さない場合、投影面である円の面積が最大である、すなわち直径が最大となる位置の面を最大投影面とする。また複数の最大投影面が存在する場合は、成形体において外力が加わると想定される方向と垂直な向きの面をその中空構造体の最大投影面とする。
【００５９】
本発明において、芯材部の投影面積が、表層部の投影面積に対して、５〜８０％であることが好ましく、剛性と軽量性の両立の観点から、より好ましくは２０〜６０％の範囲である。芯材部の投影面積が５％よりも低い場合、芯材部が潰れやすくなるなど成形体の機械特性が低下してしまい、８０％を超える場合、空隙部が少なくなり、軽量性が低下する。本発明で言う「表層部の投影面積」および「芯材部の投影面積」とは、表層部に対して垂直方向から観察したものであり、図８において、表層部の投影面積は（ａ）の斜線部に該当し、芯材部の投影面積は（ｂ）に該当する。各部位の投影面積の求め方としては、スキャナー等で芯材部の表面を画像で取り込み、２値化処理を行って芯材部の面積を得る方法や芯材部の幅や長さをマイクロメーターやノギスなどを用いて測長して算出する方法、芯材部によって形成される空隙部の面積から芯材部の面積を算出する方法などを例示できる。
【００６０】
本発明での第２の部材（ＩＩ）としては、熱硬化性樹脂や熱可塑性樹脂から構成される部材、強化繊維を含む繊維強化樹脂から構成される部材などを用いることができるが、成形体の剛性の観点から、第１の部材（Ｉ）と同様の突起形状を有する芯材部を備えた部材であることが好ましい。同様の形状を有するもの同士を接合・接着することで、虚弱部となる接合面が成形体の中央面（中立軸）に存在させることができる。また同一部材のみの作製でよく、部材を製造するためにかかる費用を削減することができる。
【００６１】
本発明での突起形状によって芯材部に形成される中空構造の最大投影面の形状は、多角形（図９（ａ）に三角形、（ｂ）に四角形、（ｃ）に六角形の例が記載）、真円状（図９（ｄ）に記載）、楕円状、不定形状、オーバー展張形状（ＯＸ）、吊鐘形状（フレキシブル）、バイセクト、フェザー、ダイヤ（図１０（ｅ））、ヘリンボン（図１０（ｆ））、変形＋形状（図１０（ｇ））、扇形（図１０（ｈ））、＋形状（図１０（ｉ））、○と＋が組み合わさった形状（図１０（ｊ））等のいかなるものでも用いることができ、１種類の形でも、複数の形やサイズが混合していても特に限定されない。その中でも、機械強度および量産性を考慮すると、斯かる形状が円形、楕円形、ひし形、正三角形、正方形、長方形、正六角形のうちの少なくとも１つの形状であることが好ましい。
【００６２】
また芯材の高さ方向の断面から観察した形状としては、図１１に示すような根元のみが山の裾野のように広がったフィレット形状（ａ）や芯材部全体に傾斜がかかったようなテーパー形状（ｂ）が例示できる。
【００６３】
成形体の突起形状は、前述した群から少なくとも選択される強化繊維（ａ１）とマトリックス樹脂（ａ２）から構成される繊維強化樹脂で形成されることが好ましい。突起形状を繊維強化樹脂で形成するに際しては、図１２に示すような凹形状を有した金型を用いて、プレス成形や射出成形、ＲＴＭ成形などの成形方法を用いることができる。また、前述の公知の方法などにより、突起形状のみの形成に限らず、図１３に示すような表層部と芯材部が一体となった形状を形成することが、成形体の剛性や成形工程の短縮の観点から好ましい。
【００６４】
成形体の突起形状の高さは、２．０ｍｍ以下であることが好ましく、さらに好ましくは１．５ｍｍ以下であり、１．０ｍｍ以下が特に好ましい。ここで言う「突起形状の高さ」とは、図６に示す高さｈｒのことであり、第１の部材（Ｉ）において、表層部と芯材部の境界面（図５の６）から、芯材部の端までの距離（図５の２の矢印の長さ）のことである。このような突起形状の高さを有することにより、軽量性を維持した状態で成形体の厚みを厚くすることが可能となり、成形体の剛性を高めることができる。また突起形状の高さの下限値に関しては、軽量化および高剛性化の観点から、０．３ｍｍ以上であることが好ましく、さらに好ましくは０．５ｍｍ以上であり、０．８ｍｍ以上が特に好ましい。また、芯材部の高さｈｒ（ｍｍ）が、芯材部が付随している表層部厚みｈ０（ｍｍ）に対し、ｈｒ≧３×ｈ０の関係を満足することが好ましい。第１の部材（Ｉ）の表層部厚みｈ０の測定方法として、ノギス、マイクロメーター、レーザー変位計、厚みをカメラ撮影して計測する手段などの既存の計測手段を用いて測定する方法が例示できる。簡便かつ精度よく測定できる方法としては、マイクロメーターを用いて、２３℃の温度雰囲気下に１０分間放置した成形品の面板部に対して、およそ１００ｍｍ間隔で無作為に測定した１０点の平均値を面板部の厚みとする方法が好ましい。芯材部の高さは、なるべく高い方が成形体の補強効果を高めることができるため、ｈｒ≧３×ｈ０の関係を満足することが好ましい。また、芯材部の高さの上限については、たとえば表層部からプレス成形により面外に材料が流動することで芯材部を形成する場合、表層部の厚みが薄いと芯材部に流動できる材料量に限界があるため、通常ｈｒはｈ０の５０倍以下である。また、背が高過ぎる芯材部は成形が困難であるため、背の低い芯材部をいくつか設けることで、成形性と表層部の補強効果を満足することができる。
【００６５】
（成形体）
本発明における成形体の板厚は、本発明の目的とする用途への適用性の観点から、その最大厚みが３．０ｍｍ以下であることが好ましく、さらに好ましくは２．０ｍｍ以下である。ここで言う「最大厚み」とは、図６に示す成形体の最も厚み部分の厚みｔのことであり、凹凸部や突起などの形状が意図的に付されている部分は含まない。
【００６６】
本発明での成形体の比重は、軽量化の観点から１．０以下であることが好ましく、さらに好ましくは、０．８以下である。本発明のような空隙を有する成形体の比重は、一般的に見かけ比重（嵩比重）のことであり、成形体内に存在する空隙部の重量及び体積も含まれた比重を意味する。この成形体の比重を算出するためには、ＪＩＳ−Ｋ ７１１２に記載のＡ法（水中置換法）によって、成形体の見かけ体積を算出し、見かけ比重を算出する。このとき、成形体の比重が１．０以下となり、水を用いて評価を実施できない場合は、エタノールなどの比重が１．０を下回る液体を浸漬液として用いることができる。これらの水以外の液体を浸漬液として使用する場合は、その浸漬液の密度を別途測定する必要があり、公知のピクノメーターを用いた評価法などで測定することが可能である。比重が低く、比重が１．０を下回り、エタノールなどの液体を用いても測定できない場合、精密天秤などを用いて成形体の重量を測定し、またノギスやマイクロメーターを用いて成形体の長さ、幅および厚みを測定し、測定値から体積の算出を行い、得られた成形体の重量を成形体の体積で除した値を成形の比重とすることも可能である。
【００６７】
（一体化成形品）
図１４に示されるように、本発明の一体化成形品は、前述した成形体と成形体に接合される第３の部材（ＩＩＩ）とから構成される。一体化成形品の複雑な形状を付与する目的で、成形体は、例えば面形状であり、第３の部材（ＩＩＩ）を、厚み方向に対して形状変化を有している複雑な形状に形成させる。面形状とは、図１４の成形体に代表されるように、その投影面積の過半部分が、平面形状もしくは、なだらかな曲面形状を意味する。例えば、面形状は、曲率半径が１０００ｍ以内の曲面を有する曲面部を形成していてもよく、このような曲面部は、断続的、間欠的に、成形体の一つの面内に、複数個存在していてもよい。これらの面内に、曲率半径が５ｍｍ以上の絞りが形成されていてもよい。面形状は、これら複数の曲面部が組み合わされ、全体が三次元の形態を呈していてもよい。
【００６８】
一方、第３の部材（ＩＩＩ）は、一体化成形品に複雑な形状を付与する目的で、成形体に対し一体化される。複雑な形状とは、縦、横、高さの各方向に厚み変化を伴う形状を意味し、構造上の機構部分や、デザイン上の幾何学形状部分、さらには意図的に形成した突起、凹みなども含む。図１４の第３の部材（ＩＩＩ）に代表される、枠体（フレーム）部、立ち壁部、ヒンジ部、ボスリブ部などがこれに相当する。第３の部材（ＩＩＩ）は、成形体よりも比較的量産性、生産性に優れた方法にて製造されることが好ましい。
【００６９】
第３の部材（ＩＩＩ）としては、前述した熱硬化性樹脂の群から選択される熱硬化性樹脂、または、前述の熱可塑性樹脂の群から選択される熱可塑性樹脂、セメント、コンクリート、あるいは、それらの繊維強化品、木材、金属材料、紙材料などが好ましく用いられる。成形性の観点から、熱可塑性樹脂が、力学特性を高める目的で、繊維強化熱可塑性樹脂が、また、軽量性には劣るものの成形体の力学特性をさらに高める目的で、金属材料が好ましく用いられる。とりわけ、不連続の強化繊維を熱可塑性樹脂中に分散させた熱可塑性樹脂組成物を用いることが、量産性、成形性と、軽量性、力学特性が両立でき特に好ましい。この場合の強化繊維の配合比率としては、強化繊維が炭素繊維のとき、成形性、強度、軽量性とのバランスの観点から、熱可塑性樹脂組成物に対して、５〜７５重量％が好ましく、１５〜６５重量％がより好ましい。
【００７０】
本発明の一体化成形品は、成形体を主材として用いることが好ましい。すなわち、一体化成形品の投影面積の５０％以上が、成形体で占有されていることが好ましく、投影面積の７０％以上が、成形体で占有されていることがより好ましい。
【００７１】
本発明の一体化成形品を製造する際の、一体化手法としては、例えば、接着剤を使用して一体化する手法やボルトやねじを使用して一体化する手法が例示できる。熱可塑性の部材と一体化する場合には、熱溶着、振動溶着、超音波溶着、レーザー溶着、インサート射出成形、アウトサート射出成形などが好ましく使用される。成形サイクルの観点から、アウトサート成形、インサート成形が好ましく使用される。
【００７２】
本発明の成形体、および、これを用いてなる一体化成形品の用途としては、例えば、各種ギヤー、各種ケース、センサー、ＬＥＤランプ、コネクター、ソケット、抵抗器、リレーケース、スイッチ、コイルボビン、コンデンサー、光ピックアップ、発振子、各種端子板、変成器、プラグ、プリント配線板、チューナー、スピーカー、マイクロフォン、ヘッドフォン、小型モーター、磁気ヘッドベース、パワーモジュール、半導体、ディスプレー、ＦＤＤキャリッジ、シャーシ、ＨＤＤ、ＭＯ、モーターブラッシュホルダー、パラボラアンテナ、ノートパソコン、携帯電話、デジタルスチルカメラ、ＰＤＡ、ポータブルＭＤ、プラズマディスプレーなどの電気または電子機器の部品、部材および筐体、電話、ファクシミリ、ＶＴＲ、コピー機、テレビ、アイロン、ヘアードライヤー、炊飯器、電子レンジ、音響機器、掃除機、トイレタリー用品、レーザーディスク（登録商標）、コンパクトディスク、照明、冷蔵庫、エアコン、タイプライター、ワードプロセッサーなどに代表される家庭または事務製品部品、部材および筐体、パチンコ、スロットマシン、ゲーム機などの遊技または娯楽製品部品、部材および筐体、顕微鏡、双眼鏡、カメラ、時計などの光学機器、精密機械関連部品、部材および筐体、Ｘ線カセッテなどの医療用途、モーター部品、オルタネーターターミナル、オルタネーターコネクター、ＩＣレギュレーター、ライトディヤー用ポテンショメーターベース、サスペンション部品、排気ガスバルブなどの各種バルブ、燃料関係、排気系または吸気系各種パイプ、エアーインテークノズルスノーケル、インテークマニホールド、各種アーム、各種フレーム、各種ヒンジ、各種軸受、燃料ポンプ、ガソリンタンク、ＣＮＧタンク、エンジン冷却水ジョイント、キャブレターメインボディー、キャブレタースペーサー、排気ガスセンサー、冷却水センサー、油温センサー、ブレーキパットウェアーセンサー、スロットルポジションセンサー、クランクシャフトポジションセンサー、エアーフローメーター、ブレーキバット磨耗センサー、エアコン用サーモスタットベース、暖房温風フローコントロールバルブ、ラジエーターモーター用ブラッシュホルダー、ウォーターポンプインペラー、タービンベーン、ワイパーモーター関係部品、ディストリビュター、スタータースィッチ、スターターリレー、トランスミッション用ワイヤーハーネス、ウィンドウオッシャーノズル、エアコンパネルスィッチ基板、燃料関係電磁気弁用コイル、ヒューズ用コネクター、バッテリートレイ、ＡＴブラケット、ヘッドランプサポート、ペダルハウジング、ハンドル、ドアビーム、プロテクター、シャーシ、フレーム、アームレスト、ホーンターミナル、ステップモーターローター、ランプソケット、ランプリフレクター、ランプハウジング、ブレーキピストン、ノイズシールド、ラジエターサポート、スペアタイヤカバー、シートシェル、ソレノイドボビン、エンジンオイルフィルター、点火装置ケース、アンダーカバー、スカッフプレート、ピラートリム、プロペラシャフト、ホイール、フェンダー、フェイシャー、バンパー、バンパービーム、ボンネット、エアロパーツ、プラットフォーム、カウルルーバー、ルーフ、インストルメントパネル、スポイラーおよび各種モジュールなどの自動車、二輪車関連部品、部材および外板、ランディングギアポッド、ウィングレット、スポイラー、エッジ、ラダー、エレベーター、フェイリング、リブなどの航空機関連部品、部材および外板、各種ラケット、ゴルフクラブシャフト、ヨット、ボード、スキー用品、釣り竿、自転車などのスポーツ関連部品、部材および人工衛星関連部品、パネルなどの建材用途などがある。
【００７３】
上記の中でも、軽量かつ高剛性が要求される、パソコン、ディスプレー、携帯電話、携帯情報端末などの電気・電子機器、オフィスオートメーション機器、家電機器、医療機器、自動車部品、航空機部品、または建材の用途で好ましく用いられる。特に上記用途のなかでも面状部が多い筐体天面（天板）に本発明の成形体を用いると、薄肉、軽量、高剛性かつ耐衝撃性の特徴を十分に発揮することが可能であり、好ましい。
【００７４】
繊維強化樹脂は、強化繊維あるいは樹脂の種類、形態、配置、配合割合などにより流動性が異なることが一般に知られている。成形によりリブなどの突起形状を有する芯材部を形成させるには、流動性が高い繊維強化樹脂を用いることが好ましく、また面形状を有する表層部の形成には等方性の確保の観点から、均一な繊維強化樹脂を流動させないように、流動性が低い繊維強化樹脂を用いることが好ましい。このように、流動させたい部位と流動させたくない部位に応じて、繊維強化樹脂を選択するが、その流動性の大小を判断する基準として、次にいくつか例示する。
【００７５】
ここで本発明では、第１の部材（Ｉ）を構成する繊維強化樹脂からなるシート形状の繊維強化樹脂を「繊維強化樹脂層」とする。シート形状の繊維強化樹脂層について、特に限定はされないが、好ましい形態については後述する。
【００７６】
まず、繊維強化樹脂のみかけ粘度から流動性の大きさを比較する方法が挙げられる。みかけ粘度が高い繊維強化樹脂ほど、流動性が乏しくなる。この見かけ粘度の測定方法として、メルトフローレート、レオメータなどを挙げられることができる。２つ目として、繊維干渉の程度から流動性の大きさを比較する方法が挙げられる。溶融した樹脂に含まれる強化繊維どうしの干渉が大きくなるほど、他の強化繊維に拘束され、強化繊維の自由度が小さくなるため、繊維干渉の程度が大きい繊維強化樹脂ほど流動性が乏しくなる。３つ目として、繊維強化樹脂の伸長率から流動性の大きさを比較する方法が挙げられる。ここで言う「伸長率」とは、融点以上に加熱された円盤形状の繊維強化樹脂層をプレス成形し、そのプレス前後での繊維強化樹脂層の面積比をパーセント表示したものである。伸長率が小さい繊維強化樹脂ほど、流動性が乏しくなる。
【００７７】
上述した繊維強化樹脂の流動性の判定方法の中で、本発明では繊維干渉、および伸長率を用いて、繊維強化樹脂の流動性の比較を行うものとする。まず、繊維干渉の大小の判断する指標である、濃度パラメーターｐについて説明する。
【００７８】
本発明に用いられる繊維強化樹脂の「濃度パラメーター」とは、繊維干渉の程度の指標であり、強化繊維の配合量、繊維長、繊維径、流動単位を構成する単繊維の本数などによって決まるパラメーターであり、次式（５）で表せる。ここで、ｎは繊維強化樹脂の単位面積（１ｍｍ２）当たりに含まれる強化繊維から構成される流動単位の数、ｈは繊維強化樹脂層の厚み（ｍｍ）、Ｌｎは強化繊維の数平均繊維長（ｍｍ）である。
【００７９】
【数５】
0005578290.tif 000006
【００８０】
さらに、繊維強化樹脂の単位面積（１ｍｍ２）当たりに含まれる強化繊維から構成される流動単位の数ｎは、次式（６）により導出される。ここで、Ｗｆは繊維強化樹脂に含まれる強化繊維の目付け（ｇ／ｍ２）、ｄ０は単繊維の径（μｍ）、Ｌｎは強化繊維の数平均繊維長（ｍｍ）、ρfは強化繊維の密度（ｇ／ｃｍ３）、ｋは流動単位の平均集束数である。ここで言う「流動単位」とは、強化繊維から構成される１個の集合体あるいは単体のことであり、たとえば図３に示すように、単糸分散した強化繊維の場合では単繊維の１本１本がそれぞれ流動単位となり、図１５に示すＳＭＣのように強化繊維が繊維束で存在する場合はその１つ１つの繊維束が流動単位となる。ここで、繊維束の場合において、１つの流動単位とみなす判断基準として図１６を用いて説明する。ある強化繊維から構成される繊維束とそれに隣接する単繊維あるいは繊維束とのなす角の角度が５°以下かつ実質的にそれらどうしが隣り合っている場合は１つの繊維束であり、つまりは１つの流動単位とみなし、それ以外に該当する場合は別々の流動単位として扱うものとする。
【００８１】
【数６】
0005578290.tif 000007
【００８２】
濃度パラメーターの導出に用いる、各パラメーターについて、以下に詳細に説明する。ここで、以下に示す、濃度パラメーターの導出に用いる繊維強化樹脂層に関する各パラメーターは、加熱前の繊維強化樹脂層を前提として計算する。この前提は、繊維強化樹脂層を加熱することで、例えば発泡剤が添加された繊維強化樹脂層が膨張し、体積変化を生じる場合、または加熱により熱可塑性樹脂が溶融することで、拘束が解けた強化繊維の弾性回復によるスプリングバックが生じる場合があるが、これらは体積変化を伴うため、実質の強化繊維と熱可塑性樹脂との配合割合が加熱前後で同じであっても、得られる濃度パラメーターが異なる問題を排除するためである。このため、繊維強化樹脂層は実質的にボイドレスであり、樹脂が完全含浸した状態で計算する。
【００８３】
まず、平均集束数ｋについて記述する。平均集束数ｋとは、流動単位を構成する単繊維の本数である。平均集束数ｋの導出方法として、強化繊維から構成される流動単位を観察し、単繊維を１本１本数え出し、本数を直接求める方法、あるいは図１７に示す、あらかじめ単繊維の直径ｄ０（μｍ）を測定した後、流動単位の幅と高さからおおよその単繊維の本数を求める方法が例示できる。流動単位を構成する単繊維の本数が多い場合は、流動単位の幅と高さから求める方法が好ましく用いることができる。強化繊維から構成される流動単位の観察には、走査型電子顕微鏡（ＳＥＭ）あるいは光学顕微鏡を用いることが好ましい。なお、単繊維の直径ｄ０の観察には、走査型電子顕微鏡（ＳＥＭ）を用いることができる。また、単繊維が真円でない場合は、無作為に測定した１０点の平均値を採用することができる。ここで、繊維強化樹脂に含まれる樹脂成分を除去し、強化繊維のみを取り出す方法について説明する。繊維強化樹脂の樹脂のみを溶解する溶剤を用いて溶解させる方法（溶解法）、あるいは樹脂を溶解する溶剤がない場合には、強化繊維が酸化減量しない温度範囲において樹脂のみを焼き飛ばし、強化繊維を分別する方法（焼き飛ばし法）などを例示することができる。このようにして分別された強化繊維について、強化繊維から構成される流動単位を無作為に１００本選び出し、その流動単位を構成する単繊維の本数を測定し、その平均値を平均集束数ｋとすることができる。なお、繊維強化樹脂から焼き飛ばし法や溶解法で強化繊維を摘出する方法は、条件を適切に選定することで、得られる結果に特別な差異を生じることはない。
【００８４】
次に、繊維強化樹脂に含有される強化繊維の数平均繊維長Ｌｎの測定方法としては、上記の樹脂成分を除去する方法を用いて、繊維強化樹脂に含まれる樹脂成分を除去し、残った強化繊維を分別した後、顕微鏡観察により測定する方法がある。その測定に際しては、強化繊維を無作為に４００本選び出し、その長さを１μｍ単位まで光学顕微鏡にて測定し、次式（７）により数平均繊維長Ｌｎを算出する。なお、繊維強化樹脂から焼き飛ばし法や溶解法で強化繊維を摘出する方法は、条件を適切に選定することで、得られる結果に特別な差異を生じることはない。
【００８５】
【数７】
0005578290.tif 000008
【００８６】
Ｌｉ：測定した繊維長（ｉ＝１、２、３、・・・、４００）
繊維強化樹脂に含まれる強化繊維の目付けＷｆは、繊維強化樹脂層に含まれる樹脂成分を除去し、残った強化繊維のみの重量を測定して求めることができる。繊維強化樹脂に含まれる樹脂成分を除去する方法としては、上記の樹脂成分を除去する方法を用いることが好ましい。重量の測定には、電子はかり、電子天秤を用いることができる。測定する繊維強化樹脂の大きさは、１００ｍｍ×１００ｍｍ角が好ましく、測定数は３回とし、その平均値を用いることができる。
【００８７】
強化繊維の密度ρｆは、水中置換法、ピクノメーター法、あるいは浮沈法などを用いることにより求めることができる。１０ｍｍ×１０ｍｍ角の繊維強化樹脂層から溶解法、あるいは焼き飛ばし法により樹脂成分のみを除去し、残った強化繊維を用いて測定することができる。測定数は３回とし、その平均値を用いることができる。
【００８８】
繊維強化樹脂層の厚みｈは、前述した第１の部材（Ｉ）の表層部厚みｈ０の測定方法と同様に、ノギス、マイクロメーター、レーザー変位計、厚みをカメラ撮影して計測する手段などの既存の計測手段を用いて測定できる。簡便かつ精度よく測定できる方法としては、マイクロメーターを用いて、２３℃の温度雰囲気下に１０分間放置した繊維強化樹脂層に対して、およそ１００ｍｍ間隔で無作為に測定した１０点の平均値を繊維強化樹脂層の厚みとする方法が具体的に例示できる。
【００８９】
次に、本発明に用いられる伸長率について説明する。伸長率を測定するためには、対向する一対の凹凸の内平面を有した金型の上に、円盤形状に切り出した繊維強化樹脂層を配置し、繊維強化樹脂層を軟化温度あるいは融点＋３５℃に加熱した後、２０ＭＰａでプレス成形する。伸長率は、下式（８）に示すとおり、プレス前後での繊維強化樹脂層の面積比をパーセント表示したものと定義する。また、切り出す円盤の大きさは、直径１５０ｍｍであり、厚みは２．５ｍｍとする。測定は３回行い、その平均を伸長率とする。円盤形状をした繊維強化樹脂層の直径としては、直径を任意に３箇所測定し、その平均値を用いることができる。
【００９０】
【数８】
0005578290.tif 000009
【００９１】
本発明では濃度パラメーターｐが２×１０４以上であって１×１０８以下である繊維強化樹脂層を繊維強化樹脂層（Ｘ）とし、主に表層部を形成する繊維強化樹脂とする。また、表層部における表面外観を改善するには繊維長が短いことが好ましく、また剛性を高めるには繊維長が長いことが好ましい。表面外観および剛性のバランスから、繊維強化樹脂層（Ｘ）の濃度パラメーターｐが２×１０４以上であって１×１０６以下であることがより好ましい。一方、濃度パラメーターｐが１×１０１以上であって、繊維強化樹脂層（Ｘ）の濃度パラメーターの０．１倍以下である繊維強化樹脂層を繊維強化樹脂層（Ｙ）とし、主に芯材部を形成する繊維強化樹脂とする。また、芯材部における表面外観では繊維長を短くすることで改善できるため、繊維強化樹脂層（Ｙ）の濃度パラメーターｐは１×１０１以上であって２×１０４未満であることが好ましく、芯材部における補強効果では繊維長を長くすることで高めることができるため、１×１０２以上であって繊維強化樹脂層（Ｘ）の濃度パラメーターの０．１倍以下であることが好ましい。
【００９２】
本発明で用いるプリフォームにおける、繊維強化樹脂層（Ｘ）と繊維強化樹脂層（Ｙ）の配置については、積層、横並びなど、特に限定はされないが、第１の部材（Ｉ）の設計自由度を高める観点から、繊維強化樹脂層（Ｘ）と繊維強化樹脂層（Ｙ）とが積層されてなるプリフォームであることが好ましく、さらに好ましくは繊維強化樹脂層（Ｘ）が凹溝を有する金型に対向する金型面側に配置されてなるプリフォームである。また、成形品のソリ軽減の観点から対称積層がより好ましいため、さらに繊維強化樹脂層（Ｘ）が凹溝を有する金型面側に配置され、繊維強化樹脂層（Ｘ）の間に繊維強化樹脂層（Ｙ）が積層されてなるプリフォームであることが好ましい。繊維強化樹脂層について、設計自由度とプリフォーム作製工程の簡便さから、その板厚が０．０３〜１．０ｍｍであることが好ましく、０．１〜０．５ｍｍがより好ましい。また図１８に示すような偏肉の繊維強化樹脂層でよく、その中でも平滑な板状が積層時の作業性の観点から好ましいものである。本発明のプリフォームにおいて、繊維強化樹脂層が積層されてなる場合、その積層状態は、図１９のように部分的に繊維強化樹脂層の積層数を増減させてもよく、芯材部が形成される部位に多数積層することも芯材部を容易に形成する観点から好ましい。
【００９３】
なお、本発明で用いられるプリフォームの形態として、繊維強化樹脂層（Ｙ）の横並びに繊維強化樹脂層（Ｘ）を配置してもよい。この場合、繊維強化樹脂層（Ｘ）を繊維強化樹脂層（Ｙ）の横に配置することで、繊維強化樹脂層（Ｙ）が平面方向に流動することを抑制し、凹溝への充填を促す効果がある。
【００９４】
本発明の成形体の製造方法では、繊維強化樹脂層（Ｙ）において、芯材部に強化繊維を効果的かつ容易に存在させる観点から、繊維強化樹脂層（Ｙ）を構成する強化繊維（ａ１）の数平均繊維長Ｌｎｙが、芯材部を形成する凹形状の溝幅ｂの５倍以下となることが好ましく、３倍以下となることがより好ましい。このような関係であることにより、芯材部に強化繊維が容易に流入することが可能となり、剛性の高い芯材部を形成することができる。
【００９５】
本発明で言う、突起形状を有する芯材部を形成する凹溝の投影位置に繊維強化樹脂層を配置するとは、例えば、図２０に示すように、凹溝の投影面３７に対して、繊維強化樹脂層が実質的に凹溝の投影面の領域内に配置される、または繊維強化樹脂層が凹溝の投影面の全領域を包括して配置される、または繊維強化樹脂層が凹溝の投影面の領域の一部に含まれて配置されることである。
【００９６】
凹溝への充填を促進する観点から、繊維強化樹脂層が凹溝の投影面の全領域を包括して配置されていることが好ましい。また本発明で用いられる繊維強化樹脂層（Ｙ）の面積は、芯材部に繊維強化樹脂層（Ｙ）を十分に充填させるために、芯材部を形成する凹溝の投影面積の０．５倍以上が好ましい。凹溝の投影面積とは、図２０に示すように、金型における凹溝の投影面（斜線部）の面積を指す。繊維強化樹脂層（Ｙ）の面積がこれより小さいと、芯材部に充填するよりも平面部に流動する量が多くなり、芯材部の充填が不足する場合がある。より好ましくは、繊維強化樹脂層（Ｙ）の面積は、凹溝の投影面積の１倍以上が好ましい。該凹溝の投影面積が小さい場合、それに応じて切り出した繊維強化樹脂層のサイズが小さいことから取り扱いが悪くなるため、繊維強化樹脂層（Ｙ）の面積が５倍以上であることが工業的により好ましく、さらに好ましくは１０倍以上である。繊維強化樹脂層（Ｙ）の面積の上限については、面板部に位置する繊維強化樹脂層（Ｙ）が流動することにより、繊維強化樹脂層（Ｘ）の等方性を乱す恐れがあることと、繊維強化樹脂層（Ｙ）の内、芯材部に実質的に充填されるのは該凹溝の投影面の領域内に配置される繊維強化樹脂層（Ｙ）がほとんどであることから、５０倍より小さいことが好ましく、さらに好ましくは３０倍より小さいことである。
【００９７】
本発明では、繊維強化樹脂層（Ｘ）の面積を、成形により得られる第１の部材（Ｉ）の表層部の投影面積の７０％以上とし、繊維強化樹脂層（Ｙ）を、突起形状を有する芯材部に形成される凹溝の投影位置に配置することが好ましい。
【００９８】
第１の部材（Ｉ）の表層部の投影面積とは、図２１に示すように、金型における第１の部材（Ｉ）の投影面（斜線部）の面積を指す。繊維強化樹脂層（Ｘ）の面積を第１の部材（Ｉ）の表層部の投影面積の７０％以上とすることで、成形時に繊維強化樹脂層に過度な流動を起こすことなく、繊維強化樹脂層の繊維配向を保ったままで成形が可能となる。繊維強化樹脂層の等方性を確保する観点から、繊維強化樹脂層（Ｘ）の面積は成形品の投影面積の８０％以上であることがより好ましい。繊維強化樹脂層（Ｘ）の面積の上限については、繊維強化樹脂層を有効に使用し、無駄を省く観点からは成形品の投影面積の１５０％以下であることが好ましい。
【００９９】
本発明で用いられる繊維強化樹脂層（Ｘ）の数平均繊維長Ｌｎｘは、第１の部材（Ｉ）の表層部の強度を確保するために、２ｍｍ以上であることが好ましく、より好ましくは、３ｍｍ以上である。繊維強化樹脂層（Ｘ）の数平均繊維長Ｌｎｘの上限については、長すぎる繊維長は面板部の賦形性を損ねる恐れがあるため、２０ｍｍ以下であることが好ましく、より好ましくは、１０ｍｍ以下である。
【０１００】
本発明で用いる金型に関して、一般に大きく２種類に分類される。１つは鋳造や射出成形などに使用される密閉金型であり、もう１つはプレス成形や鍛造などに使用される開放金型である。密閉金型は主に内部に材料を流し込んで成形する金型であり、開放金型は主に材料を流さずに変形させて成形する金型である。密閉金型においては、投入した繊維強化樹脂層から構成されるプリフォームがキャビティ内からフローすることなく、外部と遮断されるため、低い成形圧力においても効果的かつ容易に凹溝に繊維強化樹脂層を流入させることができる。また、部材の末端が整った繊維強化樹脂成形体を得ることできるため、その後の２次加工工程を軽減・省略することが可能となり、コストダウンにつながる。開放金型においては、成形時にプリフォームが過度な流動を起こすことなく、成形時に繊維強化樹脂層またはプリフォームの繊維配向を乱したり、成形時の流動によって繊維配向に異方性を生じさせたりすることを極力抑えて、繊維強化樹脂層またはプリフォームの繊維配向を活かした成形品を得ることができる。また、成形時の分解ガスや混入空気を金型外に排除する観点からボイドが低減された成形品を得ることができる。
【０１０１】
本発明において、第１の部材（Ｉ）の繊維強化樹脂（Ａ）を、繊維強化樹脂層を積層して形成する場合、繊維強化樹脂層の積層構成については、設計自由度や成形性を向上させる観点から、強化繊維体積含有率Ｖｆの小さい繊維強化樹脂層および／または数平均繊維長Ｌｎの短い強化繊維で構成される繊維強化樹脂層が、突起形状を有する芯材部を形成する位置に配されていることが好ましい。強化繊維体積含有率や強化繊維の数平均繊維長は、繊維強化樹脂の流動性に影響を与えるため、流動性が良好な材料を複雑な形状である突起形状を有する芯材部側に配することで容易に形状を形成することが可能となる。また同様の観点で、成形体の特性を満足する範囲内で、低粘度のマトリックス樹脂を用いた繊維強化樹脂層を配してもよい。
【実施例】
【０１０２】
以下、実施例により本発明をさらに詳細に説明する。【０１０３】
＜評価方法１：強化繊維（ａ１）の数の評価＞
得られた成形体より、図２２（ａ）に示すような突起形状を有する一部を切り出し、図２２（ｂ）に示すようにその面形状を有する表層部を表層部と芯材部の境界面が観察可能な位置まで湿式研磨し、断面観察用のサンプルとした。研磨したサンプルの断面全体を超深度カラー３Ｄ形状測定顕微鏡ＶＫ−９５００（コントローラー部）／ＶＫ−９５１０（測定部）（株式会社キーエンス製）を使用して拡大倍率２００倍で撮影した。撮影した画像より解析アプリケーションＶＫ−Ｈ１Ａ９を使用して表層部と芯材部の境界面の任意の位置における１ｍｍ２当たりの強化繊維（ａ１）の数を測定した。【０１０４】
＜評価方法２：強化繊維の数平均繊維長Ｌｎ評価＞
成形体を空気中５００℃で１時間加熱し、樹脂成分を焼き飛ばした。残った強化繊維を無作為に４００本選び出し、その長さを１μｍ単位まで光学顕微鏡にて測定し、式（７）より数平均繊維長を算出した。【０１０５】
＜評価方法３：強化繊維の二次元配向角の測定＞
図４に示すように、繊維強化樹脂を２枚のステンレス製メッシュ（２．５ｃｍ当たり５０個のメッシュを有する平織形状）に挟み、繊維強化材が動かないようにネジを調整して固定した。これを空気中５００℃で１時間加熱し、樹脂成分を焼き飛ばした。ステンレス製メッシュを外し、得られた強化繊維基材を顕微鏡で観察し、無作為に強化繊維単糸（ｌ）を１本選定し、該強化繊維単糸に交差する別の強化繊維単糸との二次元配向角を画像観察より測定した。配向角は交差する２つの強化繊維単糸とのなす２つの角度のうち、０°以上９０°以下の角度（鋭角側）を採用した。選定した強化繊維単糸（ｌ）１本あたりの二次元配向角の測定数は２０とした。同様の測定を合計５本の強化繊維単糸を選定して行い、その平均値をもって二次元配向角とした。【０１０６】
＜評価方法４：表層部と芯材部の均質度評価＞
図２３（ａ）のように、成形体から芯材部のサンプルを切り出し、芯材部の重量Ｍｒｃを測定した。重量測定後、空気中５００℃で１時間加熱し、樹脂成分を焼き飛ばし、残った強化繊維の重量Ｍｒｆを測定した。これらの重量と次式（９）より、芯材部の強化繊維重量充填率Ｗｆｒを算出した。【０１０７】
【数９】
0005578290.tif 000010
【０１０８】
同様の手法を用いて図２３（ｂ）のように、表層部のサンプルにおいても、表層部の重量Ｍｆｃおよび焼き飛ばし後の強化繊維の重量Ｍｆｆを測定し、式（１０）より、表層部の強化繊維重量充填率Ｗｆｆを算出した。【０１０９】
【数１０】
0005578290.tif 000011
【０１１０】
式（９）および（１０）で算出した値と次式（１１）より、表層部と芯材部の均質度を算出した。【０１１１】
【数１１】
0005578290.tif 000012
【０１１２】
＜評価方法５：強化繊維の繊維長比率Ｌｐおよび繊維補強度Ｆｒの評価＞
図２２（ａ）のように表層部と芯材部の境界面を含むサンプルを切り出し、図４のように２枚のステンレス製メッシュ（２．５ｃｍ中り５０個のメッシュを有する平織形状）に挟み、強化繊維が動かないようにネジを調整して固定した。これを空気中５００℃で１時間加熱し、樹脂製分を焼き飛ばした。ステンレス製メッシュを外し、得られた強化繊維を顕微鏡で観察し、無作為に強化繊維を１本選択し、強化繊維と境界面との関係を画像観察より測定した。このとき、境界面を起点に芯材部側に跨って存在する強化繊維の長さをＬｒ、表層部側に跨って存在する強化繊維の長さをＬｆとし、前述した式（１）または式（２）より、強化繊維の繊維長比率Ｌｐを算出した。【０１１３】
サンプル１つあたりの繊維長比率の測定数は５０とし、これらの平均値をもって繊維長比率とした。【０１１４】
また、得られた繊維長比率Ｌｐ、ＬｒおよびＬｆを用いて、前述した式（３）または式（４）により、繊維補強度を算出した。【０１１５】
＜評価方法６：芯材部の構成率の評価＞
芯材部の幅および長さより芯材部の構成率を次式（１２）より算出した。【０１１６】
【数１２】
0005578290.tif 000013
【０１１７】
またこの芯材部の総断面積は、次式（１３）に示すように表層部の断面積から空隙部の面積を除しても算出することが可能である。【０１１８】
【数１３】
0005578290.tif 000014
【０１１９】
＜評価方法７：成形体の比重の評価＞
成形体を２０ｍｍ×２０ｍｍの大きさに切り出し、比重評価用のサンプルとした。このサンプルと、浸漬液にエタノールを使用すること以外は、ＪＩＳ  Ｋ  ７１１２  Ａ法（水中置換法）に準拠して測定を行った。【０１２０】
成形体の比重がエタノールの比重を下回るものについては、切り出したサンプルの長さ、幅および厚みをマイクロメーターを用いて測定し、成形体の体積を算出した。また切り出したサンプルの重量を精密天秤を用いて測定した。得られた成形体の重量を成形体の体積で除した値を成形体の比重とした。【０１２１】
＜評価方法８：繊維強化樹脂層の濃度パラメーターｐの評価＞
各繊維強化樹脂層の高さｈ（ｍｍ）をマイクロメーターにて次のようにして測定した。２３℃の温度雰囲気下に１０分間放置した繊維強化樹脂層を用い、約１００ｍｍ間隔で無作為に選択した箇所で高さを測定し、その１０点の平均値を繊維強化樹脂層の高さｈ（ｍｍ）として採用した。【０１２２】
各繊維強化樹脂層の目付、および繊維重量分率を次のようにして測定した。繊維強化樹脂層から１００ｍｍ×１００ｍｍの角板を切り出し、その重量ｗ０（ｇ）を測定した。次に、切り出した繊維強化樹脂層を、空気中で５００℃×１時間加熱し、樹脂成分を焼き飛ばして残った強化繊維の重量ｗ１（ｇ）を測定した。ここで、強化繊維の重量ｗ１（ｇ）から繊維強化樹脂層に含まれる強化繊維の目付け（ｇ／ｍ２）を導出した。また、次式（１４）を用いて、繊維重量分率（ｗｔ％）を求めた。いずれの測定も３回行い、その平均値を用いた。【０１２３】
【数１４】
0005578290.tif 000015
【０１２４】
各繊維強化樹脂層に含有される強化繊維の流動単位数ｎを算出するため、強化繊維の平均収束数ｋを、次の方法で測定した。ここで、単糸の直径ｄ０（μｍ）を走査型電子顕微鏡（ＳＥＭ）で予め測定した。また、真円でない場合は、無作為に測定した１０点の平均値を単糸の直径ｄ０（μｍ）として採用した。【０１２５】
まず、繊維強化樹脂層から１００ｍｍ×１００ｍｍの角板を切り出し、その角板を空気中で５００℃×１時間加熱し、樹脂成分を焼き飛ばして残った強化繊維を光学顕微鏡にて観測し、強化繊維から構成される流動単位の平均集束数を計算する。流動単位の幅と高さがおおよそｄ０であれば単糸であり集束数は１である。流動単位の代表幅と代表高さから、ｄ０のおおよその倍数を導き出し、流動単位の集束数ｋを求める。強化繊維から構成される流動単位を無作為に１００個選び出し、該操作により測定した値の平均値を流動単位の集束数ｋとして採用した。【０１２６】
各繊維強化樹脂層に含有される強化繊維の数平均繊維長Ｌｎを次のようにして測定した。繊維強化樹脂層の一部を切り出し、電気炉にて空気中５００℃で３０分間加熱して樹脂を十分に焼却除去して強化繊維を分離し、分離した強化繊維から無作為に４００本以上抽出した。これらの抽出した強化繊維の繊維長の測定は、光学顕微鏡を用いて行い、４００本の繊維の長さを１μｍ単位まで測定して、前述した式（７）を用いて数平均繊維長Ｌｎを算出した。【０１２７】
以上の測定値を用いて、繊維強化樹脂層の単位面積（１ｍｍ２）当たりに含まれる強化繊維から構成される流動単位の数ｎは前述した式（６）により導出された。【０１２８】
さらに、繊維強化樹脂層の濃度パラメーターｐは前述した式（５）により導出された。【０１２９】
＜評価方法９：繊維強化樹脂層の伸長率の評価＞
繊維強化樹脂層の伸長率を次のようにして測定した。まず、繊維強化樹脂層から直径１５０ｍｍの円盤を切り出した。厚みを２．０ｍｍに調整した円盤状の繊維強化樹脂層を測定サンプルとし、遠赤外線ヒーターを具備したオーブン中に配置し、１０分間予熱した。この際、マルチ入力データ収集システム（キーエンス（株）社製、ＮＲ−６００）を用いて、サンプルの表面かつ円盤の中央に熱電対を設置し、熱履歴を計測した。計測した温度が、樹脂単体の融点＋３５℃であることを確認した後、オーブンから取り出したサンプルを下金型の上に配置し、上金型を降下させ、面圧２０ＭＰａでプレス成形した。この状態で1分間加圧、冷却した後、上金型を上昇させ、成形品を得た。得られた成形品はほぼ真円の円盤形状であった。【０１３０】
成形品の直径を任意の２箇所について測定し、その平均値を用いて成形後の成形品の面積を導出した。また、成形前の繊維強化樹脂層の面積は、直径を１５０ｍｍとして計算した。ここで、繊維強化樹脂層の伸長率を前述した式（８）により求めた。【０１３１】
＜評価方法１０：芯材部のせん断強度の評価＞
第１の部材（Ｉ）より、図２２（ａ）に示すような１つの芯材部を有した幅５ｍｍの試験片を切り出し、表層部と芯材部の境界面の幅と長さをマイクロメーターおよびノギスを用いて測定した。この試験片をせん断評価用治具に固定し、ＪＩＳ  Ｋ７０７６を参考として芯材部への圧縮せん断荷重を付与し、芯材部が破断したときの荷重を測定した。この荷重を境界面の面積で除した値を芯材部の剪断強度として定義し求めた。【０１３２】
＜評価方法１１：成形体の剛性評価＞
得られた成形体より、幅２５ｍｍの試験片を切り出し、試験片の厚みをマイクロメーターを用いて測定した。この試験片をＪＩＳ  Ｋ７０７４を参考として、試験片の厚みとスパンの比Ｌ／Ｄが１２となる条件において、試験片に曲げ荷重を付与し、曲げたわみが２ｍｍ以上となるまで変形させた。【０１３３】
評価は、試験片の破断および／または試験片の芯材部の破損・剥離が、曲げたわみ２ｍｍに達するまでに発生した場合をＣ、曲げたわみが２ｍｍを超えて４ｍｍ以下で発生した場合をＢ、曲げたわみが４ｍｍを超えても発生しなかった場合をＡとした。【０１３４】
＜参考例１．炭素繊維の調整＞
ポリアクリロニトリルを主成分とする重合体から紡糸、焼成処理を行い、総フィラメント数１２０００本の炭素繊維連続束を得た。該炭素繊維連続束に浸漬法によりサイジング剤を付与し、１２０℃の温度の加熱空気中で乾燥しＰＡＮ系炭素繊維束を得た。このＰＡＮ系炭素繊維束の特性は次の通りであった。
単繊維径；７μｍ
単位長さ当たりの重量：０．８３ｇ／ｍ
密度：１．８ｇ／ｃｍ３
引張強度：４．０ＧＰａ
引張弾性率：２３５ＧＰａ
サイジング種類：ポリオキシエチレンオレイルエーテル
サイジング付着量：２重量％【０１３５】
＜参考例２．チョップド炭素繊維束１＞
カートリッジカッターを用いて、参考例１の炭素繊維をカットし、繊維長３ｍｍのチョップド炭素繊維束を得た。【０１３６】
＜参考例３．チョップド炭素繊維束２＞
参考例２と同様にして、繊維長６ｍｍのチョップド炭素繊維束２を得た。【０１３７】
＜参考例４．チョップド炭素繊維束３＞
参考例２と同様にして、繊維長９ｍｍのチョップド炭素繊維束３を得た。【０１３８】
＜参考例５．チョップド炭素繊維束４＞
参考例２と同様にして、繊維長１２ｍｍのチョップド炭素繊維４を得た。【０１３９】
＜参考例６．チョップド炭素繊維束５＞
参考例２と同様にして、繊維長５０ｍｍのチョップド炭素繊維５を得た。【０１４０】
＜参考例７．チョップドガラス繊維束＞
日東紡製、商品名  ＣＳ１３Ｇ−８７４
単繊維径；１０μｍ
比重：２．５ｇ／ｃｍ３
繊維長：１３ｍｍ（カタログ値）【０１４１】
＜参考例８．ナイロン６樹脂＞
東レ（株）社製、“アミラン” （登録商標）ＣＭ１００１、融点２２５℃【０１４２】
＜参考例９．共重合ナイロン樹脂＞
東レ（株）社製、“アミラン”（登録商標）ＣＭ４０００、融点１５５【０１４３】
＜参考例１０．無変性ポリプロピレン樹脂＞
プライムポリマー（株）社製、“プライムポリプロ”（登録商標）Ｊ１０５Ｇ、融点１６０℃【０１４４】
＜参考例１１．酸変性ポリプロピレン樹脂＞
三井化学（株）社製、“アドマー” （登録商標）ＱＥ５１０、融点１６０℃【０１４５】
＜参考例１２．ポリフェニレンスルフィド樹脂＞
東レ（株）社製、“トレリナ”（登録商標）Ａ９００、融点２７８℃【０１４６】
＜参考例１３．連続炭素繊維プリプレグ＞
東レ（株）製、トレカプリプレグＰ３０５２Ｓ−１２【０１４７】
＜参考例１４．発泡ＰＰ樹脂シート＞
古川電工製、商品名  エフセル（２倍発泡、厚み１ｍｍ）。【０１４８】
＜参考例１５．長繊維強化ナイロン樹脂ペレット＞
東レ（株）社製、“トレカ”（登録商標）ＴＬＰ１０４０【０１４９】
＜参考例１６．炭素繊維マット１の調製＞
水と界面活性剤（ナカライテクス（株）製、ポリオキシエチレンラウリルエーテル（商品名））を混合した濃度０．１重量％の分散液を作成し、この分散液と上記チョップド炭素繊維１とを用いて図２４の抄紙基材の製造装置を用いて、抄紙基材を製造した。製造装置は、分散槽としての容器下部に開口コックを有する円筒形状の容器、分散槽と抄紙槽とを接続する直線状の輸送部を備えている。分散槽の上面の開口部には撹拌機が付属し、開口部からチョップド炭素繊維および分散液（分散媒体）を投入可能である。抄紙槽は、底部に抄紙面を有するメッシュコンベアを備え、炭素繊維基材（抄紙基材）を運搬可能なコンベアをメッシュコンベアに接続している。抄紙は分散液中の炭素繊維濃度を０．０５重量％として行った。吸引により脱水後、１５０℃の温度で２時間乾燥し、炭素繊維マット１を得た。【０１５０】
＜参考例１７．炭素繊維マット２の調製＞
参考例１６と同様にして、参考例３で得られたチョップド炭素繊維束２を用いて、炭素繊維マット２を得た。【０１５１】
＜参考例１８．炭素繊維マット３の調製＞
参考例１６と同様にして、参考例４で得られたチョップド炭素繊維束３を用いて、炭素繊維マット３を得た。【０１５２】
＜参考例１９．炭素繊維マット４の調製＞
参考例１６と同様にして、参考例５で得られたチョップド炭素繊維束４を用いて、炭素繊維マット４を得た。【０１５３】
＜参考例２０．炭素繊維マット５の調製＞
参考例１６と同様にして、参考例６で得られたチョップド炭素繊維束５を用いて、炭素繊維マット５を得た。【０１５４】
＜参考例２１．ガラス繊維マットの調整＞
参考例１６と同様にして、参考例７のチョップドガラス繊維を用いて、ガラス繊維マットを得た。【０１５５】
＜参考例２２．ナイロン６樹脂フィルムの調整＞
参考例８のナイロン６樹脂を、二軸押出機のホッパーから投入し、押出機にて溶融混練した後、Ｔ字ダイから押出した。その後、８０℃のチルロールで引き取ることによって冷却固化させ、ナイロン６樹脂フィルムを得た。【０１５６】
＜参考例２３．共重合ナイロン樹脂フィルムの調整＞
参考例９の共重合ナイロン樹脂を参考例２２と同様に溶融混練し、共重合樹脂フィルムを得た。【０１５７】
＜参考例２４．ポリプロピレン樹脂フィルムの調整＞
参考例１０の無変性ポリプロピレン樹脂９０重量％と、参考例１１の酸変性ポリプロピレン樹脂１０重量％を用意し、これらをドライブレンドした。このドライブレンド品を参考例２２と同様に溶融混練し、ポリプロピレン樹脂フィルムを得た。【０１５８】
＜参考例２５．ポリフェニレンスルフィド樹脂フィルムの調整＞
参考例１２のポリフェニレンスルフィド樹脂を参考例２２と同様に溶融混練し、ポリフェニレンスルフィド樹脂フィルムを得た。【０１５９】
＜参考例２６．成形材料１の調製＞
参考例１６で得られた炭素繊維マット１と参考例２２で得られたナイロン６樹脂フィルムとを積層し、プリフォームを用意した。金属製のツール板の上に離型シートで挟んだプリフォームを載せ、さらに上にツール板を配置した。離型シートとして“テフロン”（登録商標）シート（厚さ１ｍｍ）を用いた。ついで、２５０℃に加熱された上下の熱盤面から構成される油圧式プレス機の熱盤面間に該プリフォームを配置し、面圧５ＭＰａでプレスした。次に、８０℃の温度に温度制御された別の油圧式プレス機に搬送し、冷却盤間に配置後、面圧５ＭＰａで冷却プレスを行い、炭素繊維マットとナイロン６樹脂から構成される、厚み０．１５ｍｍ、繊維重量分率が７．８ｗｔ％の成形材料１を得た。その他の材料特性は、表１に示す。【０１６０】
＜参考例２７〜参考例２９．成形材料２〜成形材料４の調製＞
参考例２６と同様にして、参考例１６で得られた炭素繊維マット１と参考例２２で得られたナイロン６樹脂フィルムとから構成される、成形材料２〜成形材料４を得た。厚みおよび繊維重量分率、その他の材料特性は、表１に示す。【０１６１】
＜参考例３０および参考例３１．成形材料５および成形材料６の調整＞
参考例２６と同様にして、参考例１７で得られた炭素繊維マット２と参考例２２で得られたナイロン６樹脂フィルムとから構成される、成形材料５および成形材料６を得た。厚みおよび繊維重量分率、その他の材料特性は、表１に示す。【０１６２】
＜参考例３２．成形材料７の調整＞
参考例２６と同様にして、参考例１８で得られた炭素繊維マット３と参考例２２で得られたナイロン６樹脂フィルムとから構成される、成形材料７を得た。厚みおよび繊維重量分率、その他の材料特性は、表１に示す。【０１６３】
＜参考例３３および参考例３４．成形材料８および成形材料９の調整＞
参考例２６と同様にして、参考例１９で得られた炭素繊維マット４と参考例２２で得られたナイロン６樹脂フィルムとから構成される、成形材料８および成形材料９を得た。厚みおよび繊維重量分率、その他の材料特性は、表１に示す。【０１６４】
＜参考例３５．成形材料１０の調整＞
参考例２６と同様にして、参考例２０で得られた炭素繊維マット５と参考例２２で得られたナイロン６樹脂フィルムとから構成される、成形材料１０を得た。厚みおよび繊維重量分率、その他の材料特性は、表１に示す。【０１６５】
＜参考例３６．成形材料１１の調整＞
参考例８のナイロン６樹脂を用意し、２６０℃の二軸押出機で該ドライブレンド品を溶融混練させた後、該押出機のサイドフィーダーから参考例３で得られたチョッブド炭素繊維束２を投入し、さらに混練した。該押出機にて溶融混練した後、Ｔ字ダイ（５００ｍｍ幅）から押出した。その後、８０℃のチルロールで引き取ることによって冷却固化させ、炭素繊維／ナイロン６樹脂シートを得た。厚みおよび繊維重量分率、その他の材料特性は、表２に示す。【０１６６】
＜参考例３７．成形材料１２の調整＞
参考例２６と同様にして、参考例２１で得られたガラス繊維マットと参考例２２で得られたナイロン６樹脂フィルムとから構成される、成形材料１２を得た。厚みおよび繊維重量分率、その他の材料特性は、表２に示す。【０１６７】
＜参考例３８．成形材料１３の調整＞
加熱成形用の油圧式プレス機の上下の熱盤面の温度が２３０℃であることと、冷却成形用の油圧式プレス機の上下の冷却盤面の表面温度が６０℃であること以外は、参考例２６と同様にして、プレス成形を行った。このとき、参考例１６で得られた炭素繊維マット１と参考例２４で得られたポリプロピレン樹脂フィルムを用い、成形材料１３を得た。厚みおよび繊維重量分率、その他の材料特性は、表２に示す。【０１６８】
＜参考例３９．成形材料１４の調整＞
参考例３８と同様にして、参考例１７で得られた炭素繊維マット２と参考例２４で得られたポリプロピレン樹脂フィルムとから構成される、成形材料１４を得た。厚みおよび繊維重量分率、その他の材料特性は、表２に示す。【０１６９】
＜参考例４０．成形材料１５の調整＞
参考例３８と同様にして、参考例１８で得られた炭素繊維マット３と参考例２４で得られたポリプロピレン樹脂フィルムとから構成される、成形材料１５を得た。厚みおよび繊維重量分率、その他の材料特性は、表２に示す。【０１７０】
＜参考例４１．成形材料１６の調整＞
参考例１０の無変性ポリプロピレン樹脂９０重量％と、参考例１１の酸変性ポリプロピレン樹脂１０重量％を用意し、ドライブレンドを行った。２００℃の二軸押出機で該ドライブレンド品を溶融混練させた後、該押出機のサイドフィーダーから参考例３で得られたチョッブド炭素繊維束２を投入し、さらに混練した。該押出機にて溶融混練した後、Ｔ字ダイ（５００ｍｍ幅）から押出した。その後、６０℃のチルロールで引き取ることによって冷却固化させ、炭素繊維／ポリプロピレン樹脂シートを得た。厚みおよび繊維重量分率、その他の材料特性は、表２に示す。【０１７１】
＜参考例４２．成形材料１７の調整＞
加熱成形用の油圧式プレス機の上下の熱盤面の温度が３００℃であることと、冷却成形用の油圧式プレス機の上下の冷却盤面の表面温度が１００℃であること以外は、参考例２６と同様にして、プレス成形を行った。このとき、参考例１６で得られた炭素繊維マット１と参考例２５で得られたポリフェニレンスルフィド樹脂フィルムを用い、成形材料１７を得た。厚みおよび繊維重量分率、その他の材料特性は、表２に示す。【０１７２】
＜参考例４３．成形材料１８の調整＞
参考例４２と同様にして、参考例１７で得られた炭素繊維マット２と参考例２５で得られたポリフェニレンスルフィド樹脂フィルムとから構成される、成形材料１８を得た。厚みおよび繊維重量分率、その他の材料特性は、表２に示す。【０１７３】
＜参考例４４．成形材料１９の調整＞
参考例４２と同様にして、参考例１９で得られた炭素繊維マット４と参考例２５で得られたポリフェニレンスルフィド樹脂フィルムとから構成される、成形材料１９を得た。厚みおよび繊維重量分率、その他の材料特性は、表２に示す。【０１７４】
＜参考例４５．成形材料２０の調整＞
参考例１２のポリフェニレンスルフィド樹脂を用意し、ドライブレンドを行った。３００℃の二軸押出機で該ドライブレンド品を溶融混練させた後、該押出機のサイドフィーダーから参考例３で得られたチョッブド炭素繊維束２を投入し、さらに混練した。該押出機にて溶融混練した後、Ｔ字ダイ（５００ｍｍ幅）から押出した。その後、１００℃のチルロールで引き取ることによって冷却固化させ、炭素繊維／ポリフェニレンスルフィド樹脂シートを得た。厚みおよび繊維重量分率、その他の材料特性は、表２に示す。【０１７５】
＜参考例４６．ナイロン６樹脂ハニカムコアの調整＞
参考例８のナイロン６樹脂を射出成形機のホッパーに投入し、厚み方向に正六角形の貫通孔を有したナイロン６樹脂ハニカムコアを得た。【０１７６】
［実施例１］
繊維強化樹脂層として、参考例３４で得た成形材料９を２枚、参考例２８で得た成形材料３を１枚用いた。ここで、各繊維強化樹脂層の濃度パラメーターｐから、成形材料９は繊維強化樹脂層（Ｘ）に、成形材料３は繊維強化樹脂層（Ｙ）に分類される。これらの成形材料を、繊維強化樹脂層（Ｘ）／繊維強化樹脂層（Ｙ）／繊維強化樹脂層（Ｘ）となるように積層してプリフォーム（１）を得た。このプリフォーム（１）を遠赤外線加熱炉で、窒素雰囲気下、２８０℃に予熱した。金型のキャビティ表面温度が１２０℃であり、芯材部の高さが１ｍｍの図１２に示す中空構造の最大投影面の形状が正六角形となるような溝幅２ｍｍのハニカム形状のキャビティを有するスタンピング成形金型にプリフォーム（１）を配置し、金型を閉じ、成形圧力３０ＭＰａで加圧し、２分間保持した。その後、金型を開き、脱型し、ハニカム形状の芯材部を有する第１の部材（Ｉ１）を得た。プリフォーム（１）は、金型の形状に添って良好に賦形されており、形状品位の良い第１の部材（Ｉ１）が得られた。第１の部材（Ｉ１）の特性を表３に示す。【０１７７】
第２の部材（ＩＩ）として、参考例１３の連続炭素繊維プリプレグを３枚と、参考例２３で得た共重合ナイロン樹脂フィルムを１枚用いた。図２５に示されるように、連続炭素繊維プリプレグを繊維方向が、［０°／９０°／０°］となるように積層し、０°層の片側にフィルムを１枚積層した。【０１７８】
次に、プレス成形機にて、繊維強化樹脂層とフィルムから構成されるプリフォームを、０．６ＭＰａの面圧をかけながら、１５０℃で３０分間加熱して熱硬化性樹脂を硬化させた。硬化終了後、室温で冷却し、平均の厚み０．４ｍｍの第２の部材（ＩＩ１）を得た。【０１７９】
得られた第１の部材（Ｉ１）および第２の部材（ＩＩ１）を図２６に示すように第１の部材（Ｉ１）の芯材部と第２の部材（ＩＩ１）の樹脂フィルム側が接するように積層し、プレス成形機にて、１ＭＰａの面圧をかけながら、１８０℃で１分間加熱し、プレス成形機から取り出した後、室温で冷却し、第１の部材（Ｉ１）と第２の部材（ＩＩ１）が一体化した成形体（１）を得た。特性を表３に示す。【０１８０】
［実施例２］
繊維強化樹脂層として、参考例３３で得た成形材料８を２枚、参考例２７で得た成形材料２を１枚用いた。ここで、各繊維強化樹脂層の濃度パラメーターｐから、成形材料８は繊維強化樹脂層（Ｘ）に、成形材料２は繊維強化樹脂層（Ｙ）に分類される。この他に、成形圧力を１５ＭＰａとすること以外は、実施例１と同様にして、それを用いて成形体（２）を得た。特性を表３に示す。【０１８１】
［実施例３］
実施例１と同様にして、第１の部材（Ｉ３）を２つ成形し、一方の第１の部材（Ｉ３）を第２の部材（ＩＩ３）とした。得られた第１の部材（Ｉ３）および第２の部材（ＩＩ３）を図２７に示すように芯材部同士が接するように重ね合わせ、超音波溶着機にて、芯材部を接着し、成形体（３）を得た。特性を表３に示す。【０１８２】
［実施例４］
図２８に示すような芯材部により形成される空隙部の形状が正方形となるような成形金型を用いること以外は、実施例１と同様にして、第１の部材（Ｉ４）を２つ成形し、一方の第１の部材（Ｉ４）を第２の部材（ＩＩ４）とした。得られた第１の部材（Ｉ４）および第２の部材（ＩＩ４）を実施例３と同様に、芯材部同士が接するように重ね合わせ、超音波溶着機にて、芯材部を接着し、成形体（４）を得た。特性を表３に示す。【０１８３】
［実施例５］
図２９に示すような芯材部によって形成される空隙部の形状が円形状となるような成形金型を用いたこと以外は、実施例１と同様にして、第１の部材（Ｉ５）を２つ成形し、一方の第１の部材（Ｉ５）を第２の部材（ＩＩ５）とした。得られた第１の部材（Ｉ５）および第２の部材（ＩＩ５）を実施例３と同様に、芯材部同士が接するように重ね合わせ、超音波溶着機にて、芯材部を接着し、成形体（５）を得た。特性を表３に示す。【０１８４】
［実施例６］
成形金型として、中空構造の最大投影面の形状が正六角形となり、キャビティの空隙部と外部が遮断された芯材部の溝深さが１．３ｍｍの密閉金型を用い、金型のキャビティ表面温度を２６０℃とした。この金型に、繊維強化樹脂層（Ｘ）に分類される参考例３４で得られた成形材料９を２枚と、繊維強化樹脂層（Ｙ）に分類される参考例２９で得られた成形材料４を１枚用いてなるプリフォームを配置し、金型を閉じて圧力が０の状態で１分間予熱し、その後、５ＭＰａで加圧し、５分間保持した後、プレス成形機のヒーターを切り、金型内に冷却水を注水し、金型の温度が１００℃となるまで冷却した。冷却後、金型を開き、脱型し、ハニカム形状の芯材部を有する第１の部材（Ｉ６）を得た。第１の部材（Ｉ６）は、金型の形状に添って良好に賦形されており、形状品位の良い第１の部材（Ｉ６）が得られた。得られた第１の部材（Ｉ６）を第１の部材（Ｉ１）に代えて用いたこと以外は、実施例１と同様にして、成形体（６）を得た。特性を表３に示す。【０１８５】
［実施例７］
繊維強化樹脂層として、参考例３２で得た成形材料７を２枚、参考例２６で得た成形材料１を１枚用いた。ここで、各繊維強化樹脂層の濃度パラメーターｐから、成形材料７は繊維強化樹脂層（Ｘ）に、成形材料１は繊維強化樹脂層（Ｙ）に分類される。繊維強化樹脂層を変更した以外は、実施例１と同様にして、成形体（７）を得た。特性を表３に示す。【０１８６】
［実施例８］
繊維強化樹脂層として、参考例３０で得た成形材料５を２枚、参考例３６で得た成形材料１１を１枚用いた。ここで、各繊維強化樹脂層の濃度パラメーターｐから、成形材料５は繊維強化樹脂層（Ｘ）に、成形材料１１は繊維強化樹脂層（Ｙ）に分類される。繊維強化樹脂層を変更した以外は、実施例１と同様にして、成形体（８）を得た。特性を表４に示す。【０１８７】
［実施例９］
繊維強化樹脂層として、参考例３２で得た成形材料７を２枚、参考例３７で得た成形材料１２を１枚用いた。ここで、各繊維強化樹脂層の濃度パラメーターｐから、成形材料７は繊維強化樹脂層（Ｘ）に、成形材料１２は繊維強化樹脂層（Ｙ）に分類される。繊維強化樹脂層を変更した以外は、実施例１と同様にして、成形体（９）を得た。特性を表４に示す。【０１８８】
［実施例１０］
繊維強化樹脂層として、参考例４０で得た成形材料１５を２枚、参考例３８で得た成形材料１３を１枚用いた。ここで、各繊維強化樹脂層の濃度パラメーターｐから、成形材料１５は繊維強化樹脂層（Ｘ）に、成形材料１３は繊維強化樹脂層（Ｙ）に分類される。繊維強化樹脂層を変更したこと、遠赤外線加熱炉を用いて窒素雰囲気下で２３０℃に予熱したこと、第１の部材（Ｉ）を成形する金型のキャビティ表面温度を１００℃とすること以外は、実施例３と同様にして、成形体（１０）を得た。特性を表４に示す。【０１８９】
［実施例１１］
繊維強化樹脂として、参考例３９で得た成形材料１４を２枚、参考例４１で得た成形材料１６を１枚用いた。ここで、各繊維強化樹脂層の濃度パラメーターｐから、成形材料１４は繊維強化樹脂層（Ｘ）に、成形材料１６は繊維強化樹脂層（Ｙ）に分類される。繊維強化樹脂層を変更した以外は、実施例１０と同様にして、成形体（１１）を得た。特性を表４に示す。【０１９０】
［実施例１２］
繊維強化樹脂層として、参考例４４で得た成形材料１９を２枚、参考例４２で得た成形材料１７を１枚用いた。ここで、各繊維強化樹脂層の濃度パラメーターｐから、成形材料１９は繊維強化樹脂層（Ｘ）に、成形材料１９は繊維強化樹脂層（Ｙ）に分類される。繊維強化樹脂層を変更したこと、遠赤外線加熱炉を用いて窒素雰囲気下で３００℃に予熱したこと、第１の部材（Ｉ）を成形する金型のキャビティ表面温度を１５０℃とすること以外は、実施例３と同様にして、成形体（１２）を得た。特性を表４に示す。【０１９１】
［実施例１３］
繊維強化樹脂として、参考例４３で得た成形材料１８を２枚、参考例４５で得た成形材料２０を１枚用いた。ここで、各繊維強化樹脂層の濃度パラメーターｐから、成形材料１８は繊維強化樹脂層（Ｘ）に、成形材料２０は繊維強化樹脂層（Ｙ）に分類される。繊維強化樹脂層を変更した以外は、実施例１２と同様にして、成形体（１３）を得た。特性を表４に示す。【０１９２】
［実施例１４］
実施例１で得られた成形体を図３０（ａ）に示すように射出成形金型内に配置した。第３の部材（ＩＩＩ）として、参考例１３の長繊維強化ナイロン樹脂ペレットを用意して、図３０（ｄ）のような形状を有する一体化成形品を作製した。射出成形は、日本製鋼所（株）製Ｊ３５０ＥＩＩＩ射出成形機を用いて行い、シリンダー温度は２６０℃とした。得られた一体化成形品は、高い剛性と軽量性を有しており、また成形体の端部に形成されている空隙部に第３の部材（ＩＩＩ）が流入することで、機械的に強固な接合状態であった。【０１９３】
［比較例１］
表層部として、実施例１で用いた第２の部材（ＩＩ１）を２枚準備し、芯材部として、参考例４６で得たナイロン６樹脂ハニカムコアを用い、図３１に示すように、表層部の樹脂フィルム側が芯材部のハニカムコアに接するように積層し、プレス成形機にて、１ＭＰａの面圧をかけながら、１８０℃で加熱した。その後、プレス成形機から取り出した後、室温で冷却し、表層部と芯材部が一体化した成形体（３１）を得た。特性を表５に示す。
［比較例２］
芯材部として、参考例１４の発泡ＰＰシートを用いること以外は、比較例１と同様にして、成形体（３２）を得た。特性を表５に示す。【０１９４】
［比較例３］
参考例８のナイロン６樹脂を用いて、実施例１で得た第１の部材（Ｉ１）と同様の形状を有した第１の部材（Ｉ３３）を射出成形機で２つ成形し、１つを第２の部材（ＩＩ３３）とした。得られた第１の部材（Ｉ３３）および第２の部材（ＩＩ３３）を、実施例３と同様に芯材部同士が接するように重ね合わせ、超音波溶着機にて、芯材部を接着し、成形体（３３）を得た。特性を表５に示す。【０１９５】
［比較例４］
参考例１５の長繊維強化ナイロン樹脂ペレットを用いること以外は、比較例３と同様にして、成形体（３４）を得た。特性を表５に示す。【０１９６】
［比較例５］
繊維強化樹脂層として、繊維強化樹脂層（Ｘ）に分類される参考例３５で得た成形材料１０を２枚、成形材料１および成形材料２の代わりに用いること以外は、実施例１と同様にして、成形体（３５）を得た。特性を表５に示す。【０１９７】
［比較例６］
繊維強化樹脂層として、参考例３０で得られた成形材料５を２枚、参考例３１で得られた成形材料６を１枚用いた。ここで、各繊維強化樹脂層の濃度パラメーターｐから、成形材料５および成形材料６は繊維強化樹脂層（Ｘ）に分類される。これらの成形材料を、成形材料５／成形材料６／成形材料５となるように積層し、プリフォームを得た。ここで得られたプリフォームに変更した以外は、実施例１と同様にして、成形体（３６）を得た。特性を表５に示す。【０１９８】
【表１】
0005578290.tif 000016
【０１９９】
【表２】
0005578290.tif 000017
【０２００】
【表３】
0005578290.tif 000018
【０２０１】
【表４】
0005578290.tif 000019
【０２０２】
【表５】
0005578290.tif 000020
【符号の説明】
【０２０３】
１  面形状を有する表層部
２  突起形状を有する芯材部
３  第１の部材（Ｉ）
４  第２の部材（ＩＩ）
５  成形体
６  芯材部と表層部の境界面
７  境界面に跨って存在する強化繊維
８  表層部に存在する強化繊維
９  芯材部に存在する強化繊維
１０  強化繊維単糸（ｌ）
１１  強化繊維単糸（ｍ）
１２  強化繊維単糸（ｎ）
１３  強化繊維単糸（ｏ）
１４  強化繊維単糸（ｐ）
１５  強化繊維単糸（ｑ）
１６  強化繊維単糸（ｒ）
１７  二次元配向角
１８  ステンレス製メッシュ
１９  強化繊維
２０  表層部に存在する繊維長さＬｆ
２１  芯材部に存在する繊維長さＬｒ
２２  突起形状
２３  突起形状
２４  空隙
２５  凹形状を有した金型（六角形）
２６  空隙部の形状が正六角形の第１の部材（Ｉ）
２７  フレーム部
２８  ボスリブ部
２９  ヒンジ部
３０  一体化成形品
３１−１〜３１−８  繊維束
３２−１、３２−２  流動単位
３３  単繊維
３４  繊維束
ｄ０  単繊維の直径
Ｒｂ  流動単位の幅
Ｒｈ  流動単位の高さ
３５  繊維強化樹脂層
３６  凹溝を有した金型
３７  芯材部の投影面積
３８  表層部の投影面積
３９  研磨機
４０  チョップド強化繊維
４１  分散媒体
４２  分散槽
４３  攪拌機
４４  開口コック
４５  抄造槽
４６  メッシュコンベア
４７  コンベア
４８  連続炭素繊維プリプレグ
４９  ナイロン６樹脂フィルム
５０  プリフォーム
５１  超音波溶着機
５２  凹形状を有した金型（四角形）
５３  凹形状を有した金型（円）
５４  可動側成形金型
５５  固定側成形金型
５６  射出成形機
５７  長繊維強化ナイロン樹脂ペレット
５８  表皮材
５９  芯材
【要約】
面形状を有する表層部および突起形状を有する芯材部から構成される第１の部材（Ｉ）と、第２の部材（ＩＩ）が一体化されてなる成形体であって、
第１の部材（Ｉ）が強化繊維（ａ１）とマトリックス樹脂（ａ２）から構成される繊維強化樹脂（Ａ）であって、
強化繊維（ａ１）が表層部と芯材部に横断的に跨って存在しており、横断的に跨って存在する強化繊維（ａ１）が表層部と芯材部の境界面において４００本／ｍｍ２以上存在し、強化繊維（ａ１）の数平均繊維長Ｌｎが１ｍｍ以上であり、芯材部によって形成される中空構造を有する成形体によって、市場で要求される剛性を満足しつつ、軽量性を満たす成形体および一体化成形品とすることができる。【図１】
0005578290.tif 000027
【図２】
0005578290.tif 000028
【図３】
0005578290.tif 000029
【図４】
0005578290.tif 000030
【図５】
0005578290.tif 000031
【図６】
0005578290.tif 000032
【図７】
0005578290.tif 000033
【図８】
0005578290.tif 000034
【図９】
0005578290.tif 000035
【図１０】
0005578290.tif 000036
【図１１】
0005578290.tif 000037
【図１２】
0005578290.tif 000038
【図１３】
0005578290.tif 000039
【図１４】
0005578290.tif 000040
【図１５】
0005578290.tif 000041
【図１６】
0005578290.tif 000042
【図１８】
0005578290.tif 000043
【図１９】
0005578290.tif 000044
【図２８】
0005578290.tif 000045
【図２９】
0005578290.tif 000046
【図１７】
0005578290.tif 000047
【図２０】
0005578290.tif 000048
【図２１】
0005578290.tif 000049
【図２２】
0005578290.tif 000050
【図２３】
0005578290.tif 000051
【図２４】
0005578290.tif 000052
【図２５】
0005578290.tif 000053
【図２６】
0005578290.tif 000054
【図２７】
0005578290.tif 000055
【図３０】
0005578290.tif 000056
【図３１】
0005578290.tif 000057